УЛУЧШЕННЫЕ СЕЛЕКТИВНЫЕ КАТАЛИЗАТОРЫ АММОКСИДИРОВАНИЯ
IMPROVED SELECTIVE AMMOXIDATION CATALYSTS

Область техники
Настоящее изобретение относится к улучшенным катализаторам для использования при аммоксидировании ненасыщенного углеводорода в соответствующий ненасыщенный нитрил. В частности, настоящее изобретение направлено на улучшенную каталитическую композицию для аммоксидирования пропилена и/или изобутилена в акрилонитрил и/или метакрилонитрил, соответственно, причем указанный катализатор содержит комплекс оксидов металлов, содержащий висмут, молибден, железо, церий и другие промоторы, и при этом указанный катализатор характеризуется отношением висмута к церию, содержащимся в катализаторе.
Уровень техники
Катализаторы, содержащие оксиды железа, висмута и молибдена, промотированные подходящими элементами, длительное время использовались для конверсии пропилена и/или изобутилена при повышенных температурах в присутствии аммиака и кислорода (обычно в виде воздуха) для производства акрилонитрила и/или метакрилонитрила. В частности, каждый из патента Великобритании №1436475; патентов США №4766232; №4377534; №4040978; №4168246; №5223469 и №4863891 направлен на катализаторы на основе висмута-молибдена-железа, которые могут быть промотированы элементами II группы, для получения акрилонитрила. Кроме того, патенты США №5093299, №5212137, №5658842, №5834394, №8153546 и документ CN 103418400 направлены на промотированные катализаторы на основе висмута-молибдена, проявляющие высокие выходы акрилонитрила.
Отчасти настоящее изобретение относится к катализаторам на основе висмута-молибдена-железа, промотированным церием. Было обнаружено, что регулирование относительного отношения висмута к церию влияет на рабочие характеристики катализатора.
Сущность изобретения
Настоящее изобретение направлено на улучшенный смешанный металлоксидный катализатор для аммоксидирования пропилена и/или изобутилена. Этот улучшенный катализатор обеспечивает большую общую конверсию пропилена и/или изобутилена в нитрилы (т.е. соединения с функциональной группой «-CN», такие как акрилонитрил, метакрилонитрил, ацетонитрил и цианистый водород), больший выход цианистого водорода и больший коэффициент использования аммиака.
Согласно одному варианту осуществления настоящее изобретение направлено на каталитическую композицию, содержащую комплекс оксидов металлов, причем относительные отношения перечисленных элементов в указанном катализаторе представлены следующей формулой:
m
a
b
c
d
e
f
g
h
i
j
k
l
#
Mo Bi Fe A D E F G Ce Ni Co Mn Mg O,
где А представляет собой по меньшей мере один элемент, выбранный из группы, состоящей из натрия, калия, рубидия и цезия; и
D представляет собой по меньшей мере один элемент, выбранный из группы, состоящей из цинка, кальция, стронция, кадмия и бария;
Е представляет собой по меньшей мере один элемент, выбранный из группы, состоящей из хрома, вольфрама, бора, алюминия, галлия, индия, фосфора, мышьяка, сурьмы, ванадия и теллура;
F представляет собой по меньшей мере один элемент, выбранный из группы, состоящей из лантана, празеодима, неодима, самария, европия, гадолиния, тербия, диспрозия, гольмия, эрбия, тулия, иттербия, лютеция, скандия, иттрия, титана, циркония, гафния, ниобия, тантала, алюминия, галлия, индия, таллия, кремния, германия и свинца;
G представляет собой по меньшей мере один элемент, выбранный из группы, состоящей из серебра, золота, рутения, родия, палладия, осмия, иридия, платины и ртути; и где
а составляет от 0,05 до 7,
b составляет от 0,1 до 7,
с составляет от 0,01 до 5,
d составляет 0 или от 0,1 до 12,
е составляет от 0 до 5,
f составляет от 0 до 5,
g составляет от 0 до 0,2,
h составляет от 0,01 до 5,
i составляет от 0,1 до 12,
j составляет 0 или от 0,1 до 12,
k составляет 0 или от 0,1 до 12,
l составляет 0 или от 0,1 до 12,
m составляет от 10 до 15,
# представляет собой число атомов кислорода, требуемое для удовлетворения валентных требований других присутствующих составляющих элементов; и
причем z=d+i+j+k+l; и причем 0,45≤a/h<1,5 и 0,3≤(a+h)/z;
причем 0,57<i/(i+j+k+l). В качестве варианта осуществления 0,2<i/(i+j+k+l). В качестве варианта осуществления 0,25<i/(i+j+k+l).
Настоящее изобретение также направлено на способы конверсии олефина, выбранного из группы, состоящей из пропилена и изобутилена или их смесей, в акрилонитрил и/или метакрилонитрил и другие побочные продукционные нитрилы (т.е. соединения с функциональной группой «-CN», такие как ацетонитрил и цианистый водород) и их смеси путем реакции в паровой фазе при повышенной температуре и давлении указанного олефина с содержащим молекулярный кислород газом и аммиаком в присутствии смешанного металлоксидного катализатора, описанного выше.
Краткое описание чертежей
На фиг. 1 аспект настоящего изобретения представлен в виде графика зависимости в отношении усовершенствования катализатора получения акрилонитрила, на котором показан выход акрилонитрила в процентах по оси x и i/(i+j+k+l) по оси у.
2+
3
4
На фиг. 2 аспект настоящего изобретения представлен в виде графика зависимости в отношении усовершенствования катализатора получения акрилонитрила, на котором показано изменение выхода акрилонитрила в процентах по оси x и объем элементарной ячейки β-МMoO, измеренный при помощи рентгеновской дифракции (ангстрем), по оси y.
Подробное описание изобретения
Настоящее изобретение направлено на улучшенный смешанный металлоксидный катализатор для аммоксидирования пропилена и/или изобутилена. Этот улучшенный катализатор обеспечивает большую общую конверсию пропилена и/или изобутилена в нитрилы (т.е. соединения с функциональной группой «-CN», такие как акрилонитрил, метакрилонитрил, ацетонитрил и цианистый водород), больший выход цианистого водорода и больший коэффициент использования аммиака.
Катализатор
Настоящее изобретение направлено на многокомпонентную смешанную металлоксидную каталитическую композицию для аммоксидирования, содержащую комплекс каталитических оксидов, причем элементы и относительные отношения элементов в указанной каталитической композиции представлены следующей формулой.
Каталитическая композиция, содержащая комплекс оксидов металлов, причем относительные отношения перечисленных элементов в указанном катализаторе представлены следующей формулой:
m
a
b
c
d
e
f
g
h
i
j
k
l
#
Mo Bi Fe A D E F G Ce Ni Co Mn Mg O,
где А представляет собой по меньшей мере один элемент, выбранный из группы, состоящей из натрия, калия, рубидия и цезия; и
D представляет собой по меньшей мере один элемент, выбранный из группы, состоящей из никеля, кобальта, марганца, цинка, кальция, стронция, кадмия и бария;
Е представляет собой по меньшей мере один элемент, выбранный из группы, состоящей из хрома, вольфрама, бора, алюминия, галлия, индия, фосфора, мышьяка, сурьмы, ванадия и теллура;
F представляет собой по меньшей мере один элемент, выбранный из группы, состоящей из лантана, празеодима, неодима, самария, европия, гадолиния, тербия, диспрозия, гольмия, эрбия, тулия, иттербия, лютеция, скандия, иттрия, титана, циркония, гафния, ниобия, тантала, алюминия, галлия, индия, таллия, кремния, германия и менее чем приблизительно 10 частей на миллион свинца;
G представляет собой по меньшей мере один элемент, выбранный из группы, состоящей из серебра, золота, рутения, родия, палладия, осмия, иридия, платины и ртути; и где
а составляет от 0,05 до 7,
b составляет от 0,1 до 7,
с составляет от 0,01 до 5,
d составляет 0 или от 0,1 до 12,
е составляет от 0 до 5,
f составляет от 0 до 5,
g составляет от 0 до 0,2,
h составляет от 0,01 до 5,
i составляет от 0,1 до 12,
j составляет 0 или от 0,1 до 12,
k составляет 0 или от 0,1 до 12,
l составляет 0 или от 0,1 до 12,
m составляет от 10 до 15,
# представляет собой число атомов кислорода, требуемое для удовлетворения валентных требований других присутствующих составляющих элементов; и
причем z=d+i+j+k+l; и причем 0,45≤a/h<1,5 и 0,3≤(a+h)/z;
причем 0,57<i/(i+j+k+l). В качестве варианта осуществления 0,2≤i/(i+j+k+l). В качестве варианта осуществления 0,25≤i/(i+j+k+l).
Согласно независимому варианту осуществления каталитическая композиция содержит комплекс оксидов металлов, причем относительные отношения перечисленных элементов в указанном катализаторе представлены следующей формулой:
m
a
b
c
d
e
f
g
h
i
j
k
l
#
Mo Bi Fe A D E F G Ce Ni Co Mn Mg O,
где А представляет собой по меньшей мере один элемент, выбранный из группы, состоящей из натрия, калия, рубидия и цезия; и
D представляет собой по меньшей мере один элемент, выбранный из группы, состоящей из никеля, кобальта, марганца, цинка, кальция, стронция, кадмия и бария;
Е представляет собой по меньшей мере один элемент, выбранный из группы, состоящей из хрома, вольфрама, бора, алюминия, галлия, индия, фосфора, мышьяка, сурьмы, ванадия и теллура;
F представляет собой по меньшей мере один элемент, выбранный из группы, состоящей из лантана, празеодима, неодима, самария, европия, гадолиния, тербия, диспрозия, гольмия, эрбия, тулия, иттербия, лютеция, скандия, иттрия, титана, циркония, гафния, ниобия, тантала, алюминия, галлия, индия, таллия, кремния, германия и свинца;
G представляет собой по меньшей мере один элемент, выбранный из группы, состоящей из серебра, золота, рутения, родия, палладия, осмия, иридия, платины и ртути; и где
а составляет от 0,05 до 7,
b составляет от 0,1 до 7,
с составляет от 0,01 до 5,
d составляет 0 или от 0,1 до 12,
е составляет от 0 до 5,
f составляет от 0 до 5,
g составляет от 0 до 0,2,
h составляет от 0,01 до 5,
i составляет от 0,1 до 12,
j составляет 0 или от 0,1 до 12,
k составляет 0 или от 0,1 до 12,
l составляет 0 или от 0,1 до 12,
m составляет от 10 до 15,
# представляет собой число атомов кислорода, требуемое для удовлетворения валентных требований других присутствующих составляющих элементов;
причем 0,45≤a/h<1,5 и 0,3≤(a+h)/z≤0,4; причем z=d+i+j+k+l;
причем 0,57<i/(i+j+k+l). В качестве варианта осуществления 0,2<i/(i+j+k+l). В качестве варианта осуществления 0,25<i/(i+j+k+l).
Согласно независимому варианту осуществления каталитическая композиция содержит комплекс оксидов металлов, причем относительные отношения перечисленных элементов в указанном катализаторе представлены следующей формулой:
m
a
b
c
d
e
f
g
h
i
j
k
l
#
Mo Bi Fe A D E F G Ce Ni Co Mn Mg O,
где А представляет собой по меньшей мере один элемент, выбранный из группы, состоящей из натрия, калия, рубидия и цезия; и
D представляет собой по меньшей мере один элемент, выбранный из группы, состоящей из никеля, кобальта, марганца, цинка, кальция, стронция, кадмия и бария;
Е представляет собой по меньшей мере один элемент, выбранный из группы, состоящей из хрома, вольфрама, бора, алюминия, галлия, индия, фосфора, мышьяка, сурьмы, ванадия и теллура;
F представляет собой по меньшей мере один элемент, выбранный из группы, состоящей из лантана, празеодима, неодима, самария, европия, гадолиния, тербия, диспрозия, гольмия, эрбия, тулия, иттербия, лютеция, скандия, иттрия, титана, циркония, гафния, ниобия, тантала, алюминия, галлия, индия, таллия, кремния, германия и свинца;
G представляет собой по меньшей мере один элемент, выбранный из группы, состоящей из серебра, золота, рутения, родия, палладия, осмия, иридия, платины и ртути; и где
а составляет от 0,05 до 7,
b составляет от 0,1 до 7,
с составляет от 0,01 до 5,
d составляет 0 или от 0,1 до 12,
е составляет от 0 до 5,
f составляет от 0 до 5,
g составляет от 0 до 0,2,
h составляет от 0,01 до 5,
i составляет от 0,1 до 12,
j составляет 0 или от 0,1 до 12,
k составляет 0 или от 0,1 до 12,
l составляет 0 или от 0,1 до 12,
m составляет от 10 до 15,
# представляет собой число атомов кислорода, требуемое для удовлетворения валентных требований других присутствующих составляющих элементов;
причем 0,7≤a/h<1,5 и 0,3≤(a+h)/z; причем z=d+i+j+k+l;
причем 0,57<i/(i+j+k+l). В качестве варианта осуществления 0,2<i/(i+j+k+l). В качестве варианта осуществления 0,25<i/(i+j+k+l).
Согласно независимому варианту осуществления каталитическая композиция содержит комплекс оксидов металлов, причем относительные отношения перечисленных элементов в указанном катализаторе представлены следующей формулой:
m
a
b
c
d
e
f
g
h
i
j
k
l
#
Mo Bi Fe A D E F G Ce Ni Co Mn Mg O,
где А представляет собой по меньшей мере один элемент, выбранный из группы, состоящей из натрия, калия, рубидия и цезия; и
D представляет собой по меньшей мере один элемент, выбранный из группы, состоящей из никеля, кобальта, марганца, цинка, кальция, стронция, кадмия и бария;
Е представляет собой по меньшей мере один элемент, выбранный из группы, состоящей из хрома, вольфрама, бора, алюминия, галлия, индия, фосфора, мышьяка, сурьмы, ванадия и теллура;
F представляет собой по меньшей мере один элемент, выбранный из группы, состоящей из лантана, празеодима, неодима, самария, европия, гадолиния, тербия, диспрозия, гольмия, эрбия, тулия, иттербия, лютеция, скандия, иттрия, титана, циркония, гафния, ниобия, тантала, алюминия, галлия, индия, таллия, кремния, германия и свинца;
G представляет собой по меньшей мере один элемент, выбранный из группы, состоящей из серебра, золота, рутения, родия, палладия, осмия, иридия, платины и ртути; и где
а составляет от 0,05 до 7,
b составляет от 0,1 до 7,
с составляет от 0,01 до 5,
d составляет 0 или от 0,1 до 12,
е составляет от 0 до 5,
f составляет от 0 до 5,
g составляет от 0 до 0,2,
h составляет от 0,01 до 5,
i составляет от 0,1 до 12,
j составляет 0 или от 0,1 до 12,
k составляет 0 или от 0,1 до 12,
l составляет 0 или от 0,1 до 12,
m составляет от 10 до 15,
# представляет собой число атомов кислорода, требуемое для удовлетворения валентных требований других присутствующих составляющих элементов;
причем 0,45≤a/h<1,5 и 0,3≤(a+h)/z; причем z=d+i+j+k+l;
причем 0,57<i/(i+j+k+l). В качестве варианта осуществления 0≤a/h<1,5 и 0,3≤(a+h)/d. В качестве варианта осуществления 0≤a/h<1,5 и 0,3≤(a+h)/z; причем z=d+i+j+k+l. В качестве варианта осуществления 0,2<i/(i+j+k+l). В качестве варианта осуществления 0,25<i/(i+j+k+l).
Согласно независимому варианту осуществления каталитическая композиция содержит комплекс оксидов металлов, причем относительные отношения перечисленных элементов в указанном катализаторе представлены следующей формулой:
m
a
b
c
d
e
f
g
h
i
j
k
l
#
Mo Bi Fe A D E F G Ce Ni Co Mn Mg O,
где А представляет собой по меньшей мере один элемент, выбранный из группы, состоящей из натрия, калия, рубидия и цезия; и
D представляет собой по меньшей мере один элемент, выбранный из группы, состоящей из цинка, кальция, стронция, кадмия и бария;
Е представляет собой по меньшей мере один элемент, выбранный из группы, состоящей из хрома, вольфрама, бора, алюминия, галлия, индия, фосфора, мышьяка, сурьмы, ванадия и теллура;
F представляет собой по меньшей мере один элемент, выбранный из группы, состоящей из лантана, празеодима, неодима, самария, европия, гадолиния, тербия, диспрозия, гольмия, эрбия, тулия, иттербия, лютеция, скандия, иттрия, титана, циркония, гафния, ниобия, тантала, алюминия, галия, индия, таллия, кремния, германия и свинца;
G представляет собой по меньшей мере один элемент, выбранный из группы, состоящей из серебра, золота, рутения, родия, палладия, осмия, иридия, платины и ртути; и где
а составляет от 0,05 до 7,
b составляет от 0,1 до 7,
с составляет от 0,01 до 5,
d составляет 0 или от 0,1 до 12,
е составляет от 0 до 5,
f составляет от 0 до 5,
g составляет от 0 до 0,2,
h составляет от 0,01 до 5,
i составляет от 0,1 до 12,
j составляет 0 или от 0,1 до 12,
k составляет 0 или от 0,1 до 12,
l составляет 0 или от 0,1 до 12,
m составляет от 10 до 15,
# представляет собой число атомов кислорода, требуемое для удовлетворения валентных требований других присутствующих составляющих элементов; и
2+
4
где объем элементарной ячейки МMoO определен как β; причем . Согласно варианту осуществления z=d+i+j+k+l и 0,3≤(a+h)/z≤1. Согласно варианту осуществления .
Согласно независимому варианту осуществления каталитическая композиция содержит комплекс оксидов металлов, причем относительные отношения перечисленных элементов в указанном катализаторе представлены следующей формулой:
m
a
b
c
d
e
f
g
h
i
j
k
l
#
Mo Bi Fe A D E F G Ce Ni Co Mn Mg O,
где А представляет собой по меньшей мере один элемент, выбранный из группы, состоящей из натрия, калия, рубидия и цезия; и
D представляет собой по меньшей мере один элемент, выбранный из группы, состоящей из никеля, кобальта, марганца, цинка, кальция, стронция, кадмия и бария;
Е представляет собой по меньшей мере один элемент, выбранный из группы, состоящей из хрома, вольфрама, бора, алюминия, галлия, индия, фосфора, мышьяка, сурьмы, ванадия и теллура;
F представляет собой по меньшей мере один элемент, выбранный из группы, состоящей из лантана, празеодима, неодима, самария, европия, гадолиния, тербия, диспрозия, гольмия, эрбия, тулия, иттербия, лютеция, скандия, иттрия, титана, циркония, гафния, ниобия, тантала, алюминия, галия, индия, таллия, кремния, германия и свинца;
G представляет собой по меньшей мере один элемент, выбранный из группы, состоящей из серебра, золота, рутения, родия, палладия, осмия, иридия, платины и ртути; и где
а составляет от 0,05 до 7,
b составляет от 0,1 до 7,
с составляет от 0,01 до 5,
d составляет 0 или от 0,1 до 12,
е составляет от 0 до 5,
f составляет от 0 до 5,
g составляет от 0 до 0,2,
h составляет от 0,01 до 5,
i составляет от 0,1 до 12,
j составляет 0 или от 0,1 до 12,
к составляет 0 или от 0,1 до 12,
1 составляет 0 или от 0,1 до 12,
m составляет от 10 до 15,
# представляет собой число атомов кислорода, требуемое для удовлетворения валентных требований других присутствующих составляющих элементов;
причем 0,45≤a/h<1,5 и 0,3≤(a+h)/z≤0,4; причем z=d+i+j+k+l; и
2+
4
где объем элементарной ячейки МMoO определен как β; причем .
Согласно независимому варианту осуществления каталитическая композиция содержит комплекс оксидов металлов, причем относительные отношения перечисленных элементов в указанном катализаторе представлены следующей формулой:
m
a
b
c
d
e
f
g
h
i
j
k
l
#
Mo Bi Fe A D E F G Ce Ni Co Mn Mg O,
где А представляет собой по меньшей мере один элемент, выбранный из группы, состоящей из натрия, калия, рубидия и цезия; и
D представляет собой по меньшей мере один элемент, выбранный из группы, состоящей из никеля, кобальта, марганца, цинка, кальция, стронция, кадмия и бария;
Е представляет собой по меньшей мере один элемент, выбранный из группы, состоящей из хрома, вольфрама, бора, алюминия, галлия, индия, фосфора, мышьяка, сурьмы, ванадия и теллура;
F представляет собой по меньшей мере один элемент, выбранный из группы, состоящей из лантана, празеодима, неодима, самария, европия, гадолиния, тербия, диспрозия, гольмия, эрбия, тулия, иттербия, лютеция, скандия, иттрия, титана, циркония, гафния, ниобия, тантала, алюминия, галия, индия, таллия, кремния, германия и свинца;
G представляет собой по меньшей мере один элемент, выбранный из группы, состоящей из серебра, золота, рутения, родия, палладия, осмия, иридия, платины и ртути; и где
а составляет от 0,05 до 7,
b составляет от 0,1 до 7,
с составляет от 0,01 до 5,
d составляет 0 или от 0,1 до 12,
е составляет от 0 до 5,
f составляет от 0 до 5,
g составляет от 0 до 0,2,
h составляет от 0,01 до 5,
i составляет от 0,1 до 12,
j составляет 0 или от 0,1 до 12,
k составляет 0 или от 0,1 до 12,
l составляет 0 или от 0,1 до 12,
m составляет от 10 до 15,
# представляет собой число атомов кислорода, требуемое для удовлетворения валентных требований других присутствующих составляющих элементов;
причем 0,7≤a/h<1,5 и 0,3≤(a+h)/z; причем z=d+i+j+k+l; и
2+
4
где объем элементарной ячейки МMoO определен как β; причем . Согласно варианту осуществления .
Согласно независимому варианту осуществления каталитическая композиция содержит комплекс оксидов металлов, причем относительные отношения перечисленных элементов в указанном катализаторе представлены следующей формулой:
m
a
b
c
d
e
f
g
h
i
j
k
l
#
Mo Bi Fe A D E F G Ce Ni Co Mn Mg O,
где А представляет собой по меньшей мере один элемент, выбранный из группы, состоящей из натрия, калия, рубидия и цезия; и
D представляет собой по меньшей мере один элемент, выбранный из группы, состоящей из никеля, кобальта, марганца, цинка, кальция, стронция, кадмия и бария;
Е представляет собой по меньшей мере один элемент, выбранный из группы, состоящей из хрома, вольфрама, бора, алюминия, галлия, индия, фосфора, мышьяка, сурьмы, ванадия и теллура;
F представляет собой по меньшей мере один элемент, выбранный из группы, состоящей из лантана, празеодима, неодима, самария, европия, гадолиния, тербия, диспрозия, гольмия, эрбия, тулия, иттербия, лютеция, скандия, иттрия, титана, циркония, гафния, ниобия, тантала, алюминия, галия, индия, таллия, кремния, германия и свинца;
G представляет собой по меньшей мере один элемент, выбранный из группы, состоящей из серебра, золота, рутения, родия, палладия, осмия, иридия, платины и ртути; и где
а составляет от 0,05 до 7,
b составляет от 0,1 до 7,
с составляет от 0,01 до 5,
d составляет 0 или от 0,1 до 12,
е составляет от 0 до 5,
f составляет от 0 до 5,
g составляет от 0 до 0,2,
h составляет от 0,01 до 5,
i составляет от 0,1 до 12,
j составляет 0 или от 0,1 до 12,
k составляет 0 или от 0,1 до 12,
l составляет 0 или от 0,1 до 12,
m составляет от 10 до 15,
# представляет собой число атомов кислорода, требуемое для удовлетворения валентных требований других присутствующих составляющих элементов;
причем 0,45≤a/h<1,5 и 0,3≤(a+h)/z; причем z=d+i+j+k+l; и
2+
4
где объем элементарной ячейки МMoO определен как β; причем . Согласно варианту осуществления 0≤a/h<1,5 и 0,3≤(a+h)/z. Согласно варианту осуществления .
Согласно независимым вариантам осуществления 0,2<i/(i+j+k+l); 0,25<i/(i+j+k+l); 0,3<i/(i+j+k+l); 0,5<i/(i+j+k+l); 0,57<i/(i+j+k+l); 0,7<i/(i+j+k+l); z=d+i+j+k+l и 0,3≤(a+h)/z≤l; 0,45≤a/h<1,5; 0,65≤a/h<1,5; 0,7≤a/h<1,5; 0,8≤a/h<1,5; 0,90≤a/h<1,2; 0,8≤h/b≤5; l,2≤h/b≤5.
Согласно независимому варианту осуществления 0,45≤a/h<1,5 и 0,3≤(a+h)/d.
Согласно независимым вариантам осуществления 0,45≤a/h, 0,65≤a/h, 0,7≤a/h, 0,8≤a/h или 0,90≤a/h. Согласно другим независимым вариантам осуществления a/h≤1,2. Согласно одному варианту осуществления 0,8≤h/b≤5. Согласно другим независимым вариантам осуществления: 0,3≤(a+h)/d≤l; 0,3≤(a+h)/d≤0,8; 0,3≤(a+h)/d≤0,6 или 0,3≤(a+h)/d≤0,4. Согласно другим вариантам осуществления (каждая строка ниже является вариантом осуществления):
0,45≤a/h<1,5 и 0,3≤(a+h)/d,
0,65≤a/h<1,5 и 0,3≤(a+h)/d,
0,70≤a/h<1,5 и 0,3≤(a+h)/d,
0,80≤a/h<1,5 и 0,3≤(a+h)/d,
0,90≤a/h<1,5 и 0,3≤(a+h)/d,
0,45≤a/h<1,5, 0,3≤(a+h)/d и 0,8≤h/b≤5,
0,65≤a/h<1,5, 0,3≤(a+h)/d и 0,8≤h/b≤5,
0,70≤a/h<1,5, 0,3≤(a+h)/d и 0,8≤h/b≤5,
0,80≤a/h<1,5, 0,3≤(a+h)/d и 0,8≤h/b≤5,
0,90≤a/h<1,5, 0,3≤(a+h)/d и 0,8≤h/b≤5,
0,90≤a/h≤1,2 и 0,3≤(a+h)/d, и
0,45≤a/h≤1,2, 0,3≤(a+h)/d и 0,8≤h/b≤5,
0,65≤a/h≤1,2, 0,3≤(a+h)/d и 0,8≤h/b≤5,
0,70≤a/h≤1,2, 0,3≤(a+h)/d и 0,8≤h/b≤5,
0,80≤a/h≤1,2, 0,3≤(a+h)/d и 0,8≤h/b≤5,
0,90≤a/h≤1,2, 0,3≤(a+h)/d и 0,8≤h/b≤5,
0,45≤a/h<1,5 и 0,3≤(a+h)/d≤1,
0,65≤a/h<1,5 и 0,3≤(a+h)/d≤1,
0,70≤a/h<1,5 и 0,3≤(a+h)/d≤1,
0,80≤a/h<1,5 и 0,3≤(a+h)/d≤1,
0,90≤a/h<1,5 и 0,3≤(a+h)/d≤1,
0,45≤a/h<1,5, 0,3≤(a+h)/d≤1 и 0,8≤h/b≤5,
0,65≤a/h<1,5, 0,3≤(a+h)/d≤1 и 0,8≤h/b≤5,
0,70≤a/h<1,5, 0,3≤(a+h)/d≤1 и 0,8≤h/b≤5,
0,80≤a/h<1,5, 0,3≤(a+h)/d≤1 и 0,8≤h/b≤5,
0,90≤a/h<1,5, 0,3≤(a+h)/d≤1 и 0,8≤h/b≤5,
0,90≤a/h≤1,2 и 0,3≤(a+h)/d≤1, и
0,45≤a/h≤1,2, 0,3≤(a+h)/d≤1 и 0,8≤h/b≤5,
0,65≤a/h≤1,2, 0,3≤(a+h)/d≤1 и 0,8≤h/b≤5,
0,70≤a/h≤1,2, 0,3≤(a+h)/d≤1 и 0,8≤h/b≤5,
0,80≤a/h≤1,2, 0,3≤(a+h)/d≤1 и 0,8≤h/b≤5,
0,90≤a/h≤1,2, 0,3≤(a+h)/d≤1 и 0,8≤h/b≤5.
Согласно одному варианту осуществления катализатор не содержит теллур, сурьму или селен. Согласно другому варианту осуществления компоненты или элементы, обозначенные «Е» в формуле выше, могут также включать теллур и/или сурьму. Согласно одному варианту осуществления h составляет от 0,01 до 5. Согласно одному варианту осуществления «F» может дополнительно включать свинец (Pb). Согласно одному варианту осуществления «F» может дополнительно включать менее чем приблизительно 10 частей на миллион свинца (Pb). Согласно другому варианту осуществления «F» не включает свинец (Pb). Согласно одному варианту осуществления «m» равно 12.
Согласно вариантам осуществления, где 0,8≤h/b≤5, «h/b» представляет отношение церия к железу в катализаторе, и для любых каталитических составов это отношение представляет собой просто количество моль церия (что представлено нижним индексом для церия в формуле), разделенное на количество моль железа (что представлено нижним индексом для железа в формуле). Было обнаружено, что катализаторы, описанные формулой выше, где 0,8≤h/b≤5, как правило, прочнее в том отношении, что они характеризуются более низкими потерями от истирания, определенными при испытании на истирание в струе воздуха.
При использовании в настоящем документе «каталитическая композиция» и «катализатор» являются синонимами и используются взаимозаменяемо. При использовании в настоящем документе «редкоземельный элемент» означает по меньшей мере один из лантана, церия, празеодима, неодима, прометия, самария, европия, гадолиния, тербия, диспрозия, гольмия, эрбия, тулия, иттербия, скандия и иттрия (хотя церий является редкоземельным элементом, его исключают из этого списка, поскольку церий является отдельно указанным компонентом катализатора, описанного в настоящем документе).
Катализатор настоящего изобретения можно использовать или на носителе, или без носителя (т.е. катализатор может содержать носитель). Подходящие носители представляют собой диоксид кремния, оксид алюминия, диоксид циркония, диоксид титана или их смеси. Носитель обычно служит в качестве связующего для катализатора и дает более прочный (т.е. более устойчивый к истиранию) катализатор. Однако, для промышленных применений подходящая смесь как активной фазы (т.е. комплекса каталитических оксидов, описанных выше), так и носителя является важной для получения приемлемой активности и твердости (устойчивости к истиранию) для катализатора. Обычно носитель содержит от 40 до 60 масс. % нанесенного катализатора. Согласно одному варианту осуществления настоящего изобретения носитель может содержать самое меньшее приблизительно 30 масс. % нанесенного катализатора. Согласно другому варианту осуществления настоящего изобретения носитель может содержать до приблизительно 70 масс. % нанесенного катализатора.
Согласно одному варианту осуществления катализатор наносят на носитель на основе золя диоксида кремния. Обычно золи диоксида кремния содержат некоторое количество натрия. Согласно одному варианту осуществления золь диоксида кремния содержит менее 600 частей на миллион натрия. Согласно другому варианту осуществления золь диоксида кремния содержит менее 200 частей на миллион натрия. Обычно средний диаметр коллоидной частицы золя диоксида кремния составляет от приблизительно 15 нм до приблизительно 50 нм. Согласно одному варианту осуществления настоящего изобретения средний диаметр коллоидной частицы золя диоксида кремния составляет приблизительно 10 нм и может составлять самое меньшее приблизительно 4 нм. Согласно другому варианту осуществления настоящего изобретения средний диаметр коллоидной частицы золя диоксида кремния составляет приблизительно 100 нм. Согласно другому варианту осуществления настоящего изобретения средний диаметр коллоидной частицы золя диоксида кремния составляет приблизительно 20 нм. Согласно другому варианту осуществления настоящего изобретения средний диаметр коллоидной частицы золя диоксида кремния составляет приблизительно 40 нм.
Получение катализатора
Катализатор можно получать любым из множества способов получения катализаторов, которые известны специалистам в данной области техники. Обычный способ получения будет начинаться с образования смеси воды, соединения-источника молибдена и материала-носителя (например, золя диоксида кремния). Отдельно соединения-источники остальных элементов в катализаторе объединяют в воде с образованием второй смеси. Эти две смеси затем объединяют при перемешивании при незначительно повышенной температуре (приблизительно 40°С) для получения суспензии предшественника катализатора. Суспензию предшественника катализатора затем сушат и денитрифицируют, а затем прокаливают, как описано ниже.
Согласно одному варианту осуществления элементы в определенной выше каталитической композиции объединяют вместе в водной суспензии предшественника катализатора, полученную таким образом водную суспензию предшественника сушат для получения предшественника катализатора, и предшественник катализатора прокаливают с получением катализатора. Однако, присущим только для способа настоящего изобретения является следующее:
(i) объединение в водном растворе соединений-источников Bi и Се и необязательно одного или нескольких из Na, K, Rb, Cs, Са, лантана, празеодима, неодима, самария, европия, гадолиния, тербия, диспрозия, гольмия, эрбия, тулия, иттербия, лютеция, скандия, иттрия, Pb и W с получением смеси (т.е. первой смеси),
(ii) добавление соединения-источника молибдена в смесь (т.е. первую смесь) для реакции со смесью и получения суспензии осадка, и
(iii) объединение суспензии осадка с соединениями-источниками остальных элементов и остального молибдена в катализаторе с получением водной суспензии предшественника катализатора.
При использовании в настоящем документе «соединения-источники» представляют собой соединения, которые содержат и/или обеспечивают один или несколько металлов для каталитической композиции на основе смешанных оксидов металлов. При использовании в настоящем документе «остальные элементы» или «остальные элементы в катализаторе» относятся к тем элементам и количествам тех элементов, которые представлены как «А», «D», «Е», «F» и «G» в формуле выше, которые не были включены в первую смесь. Согласно одному варианту осуществления некоторые элементы могут быть частью как первой, так и второй смеси. Кроме того, при использовании в настоящем документе «остальной молибден» или «остальной молибден в катализаторе» относится к тому количеству молибдена, которое требуется в готовом катализаторе и которое не присутствует (т.е. не включено при получении) в суспензии осадка. Наконец, сумма количеств молибдена, обеспеченная в соединениях-источниках молибдена, добавленных на (ii) и (iii), равна общему количеству молибдена, присутствующего в катализаторе.
2
При вышеуказанном получении катализатора соединения-источники остальных элементов и остального молибдена, которые объединяют с суспензией осадка, можно объединять в любом порядке или комбинации таких остальных элементов и остального молибдена. Согласно одному варианту осуществления смесь соединений-источников остальных элементов и остального молибдена объединяют с суспензией осадка с получением водной суспензии предшественника катализатора. Согласно другому варианту осуществления (i) смесь соединений-источников остальных элементов объединяют с суспензией осадка и (ii) соединения-источники остального молибдена отдельно добавляют в суспензию осадка с получением водной суспензии предшественника катализатора. Согласно другому варианту осуществления соединения-источники остальных элементов и остального молибдена добавляют отдельно (т.е. поочередно) в суспензию осадка. Согласно другому варианту осуществления множество (т.е. более одной) смесей соединений-источников остальных элементов и остального молибдена, причем каждая смесь содержит одно или несколько соединений-источников остальных элементов и остального молибдена, отдельно добавляют (т.е. одну смесь за раз или множество смесей, добавленных одновременно) в суспензию осадка с получением водной суспензии предшественника катализатора. Согласно еще одному варианту осуществления смесь соединений-источников остальных элементов объединяют с соединением-источником молибдена и полученную смесь затем добавляют в суспензию осадка с получением водной суспензии предшественника катализатора. Согласно еще одному варианту осуществления носитель представляет собой диоксид кремния (SiO), и диоксид кремния объединяют с соединением-источником остального молибдена перед объединением остального молибдена с суспензией осадка (т.е. диоксид кремния и соединение-источник остального молибдена объединяют с получением смеси, а затем эту смесь добавляют в суспензию осадка, отдельно или в комбинации с одним или несколькими соединениями-источниками остальных элементов).
При описанном выше получении катализатора молибден добавляют как при получении суспензии осадка, так и при получении водной суспензии предшественника катализатора. На атомном уровне минимальное количество молибдена, добавленного для получения суспензии осадка, определяется следующей зависимостью:
Mo = 1,5(Bi+Ce) + 0,5(Rb+Na+K+Cs) + (Са) + 1,5(сумма числа атомов лантана, празеодима, неодима, самария, европия, гадолиния, тербия, диспрозия, гольмия, эрбия, тулия, иттербия, лютеция, скандия и иттрия) + (Pb) - (W).
Где в вышеуказанной зависимости «Мо» представляет число атомов молибдена, которые необходимо добавить в первую смесь, a «Bi», «Се», «Rb», «Na», «K», «Cs», «Са», «Pb» и «W» представляют число атомов висмута, церия, рубидия, натрия, калия, цезия, кальция, свинца и вольфрама, соответственно, присутствующих в первой смеси.
Обычно при вышеуказанных получениях катализатора количество молибдена, добавленного в первую смесь для получения суспензии осадка, составляет от приблизительно 20 до 35% всего молибдена в готовом катализаторе. Согласно одному варианту осуществления соединение-источник остального молибдена, присутствующего в катализаторе, добавляют в смесь соединений-источников остальных элементов (т.е. вторую смесь) перед объединением смеси остальных элементов с суспензией осадка для получения суспензии предшественника катализатора. Согласно другим вариантам осуществления соединение-источник молибдена, содержащее остальной молибден, присутствующий в катализаторе, добавляют в суспензию осадка или перед, или после, или одновременно со смесью соединений-источников остальных элементов (т.е. второй смесью) для получения суспензии предшественника катализатора.
4
10
2
2
7
6
При вышеуказанном получении соединения-источники Bi и Се и необязательно одного или нескольких из Na, K, Rb, Cs, Са, редкоземельного элемента, Pb и W объединяют в водном растворе для получения смеси. Согласно одному варианту осуществления нитрат висмута и необязательно другие нитраты металлов (т.е. нитраты Na, K, Rb, Cs, Са, редкоземельного элемента и/или Pb) растворяют в водном растворе цериевого нитрата аммония. Если добавляют вольфрам, соединение-источник обычно представляет собой паравольфрамат аммония, (NH)H(WO).
Соединение-источник молибдена добавляют в смесь, содержащую висмут и церий (и необязательно один или несколько из Na, K, Rb, Cs, Са, редкоземельного элемента, Pb и/или W). Согласно одному варианту осуществления это соединение-источник молибдена представляет собой гептамолибдат аммония, растворенный в воде. При добавлении соединения-источника молибдена в смесь, содержащую висмут и церий, будет происходить реакция, которая будет давать осадок, и полученная смесь представляет собой суспензию осадка.
Суспензию осадка затем объединяют со смесью соединения-источника остальных элементов катализатора и соединением-источником молибдена для получения водной суспензии предшественника катализатора. Смесь соединений-источников остальных элементов и соединения-источника молибдена можно получать объединением соединений-источников остальных элементов в водном растворе (например, соединения-источники объединяют в воде), а затем добавлением соединения-источника молибдена. Согласно одному варианту осуществления это соединение-источник молибдена представляет собой гептамолибдат аммония, растворенный в воде. При объединении суспензии осадка со смесью остальных элементов/молибдена порядок добавления не важен, т.е. суспензию осадка можно добавлять в смесь остальных элементов/молибдена, или смесь остальных элементов/молибдена можно добавлять в суспензию осадка. Водную суспензию предшественника катализатора поддерживают при повышенной температуре.
Количество водного растворителя в каждой из вышеописанных водных смесей и суспензий может изменяться вследствие растворимостей соединений-источников, объединенных для получения конкретного смешанного оксида металлов. Количество водного растворителя должно быть, по меньшей мере, достаточным для получения суспензии или смеси твердых и жидких веществ, которую можно перемешивать.
В любом случае соединения-источники предпочтительно объединяют и/или приводят в реакцию согласно протоколу, который включает смешивание соединений-источников во время стадии объединения и/или проведения реакции. Конкретный механизм смешивания не важен и может включать, например, смешивание (например, перемешивание или взбалтывание) компонентов во время реакции любым эффективным способом. Такие способы включают, например, взбалтывание содержимого емкости, например, встряхиванием, опрокидыванием или вибрацией содержащей компоненты емкости. Такие способы также включают, например, перемешивание при помощи перемешивающего элемента, расположенного, по меньшей мере, частично в реакционной емкости, и движущего элемента, соединенного с перемешивающим элементом или с реакционной емкостью, для обеспечения взаимного перемещения перемешивающего элемента и реакционной емкости. Перемешивающий элемент может представлять собой приводной и/или находящийся на валу перемешивающий элемент. Движущий элемент может быть непосредственно связан с перемешивающим элементом или может быть опосредованно связан с перемешивающим элементом (например, посредством магнитной муфты). Обычно смешивание предпочтительно является достаточным для соединения компонентов для обеспечения эффективной реакции между компонентами реакционной среды с получением более однородной реакционной среды (например, и давая более однородный смешанный металлоксидный предшественник) по сравнению с несмешанной реакционной средой. Это приводит к более эффективному потреблению исходных материалов и более однородному смешанному металлоксидному продукту. Перемешивание суспензии осадка во время стадии проведения реакции также вызывает образование осадка в растворе, а не на стенках реакционной емкости. Более предпочтительно образование осадка в растворе обеспечивает рост частиц на всех поверхностях частицы, а не ограниченных наружных поверхностях, когда рост происходит со стенки реакционной емкости.
3
Соединение-источник молибдена может включать оксид молибдена (VI) (МоО), гептамолибдат аммония или молибденовую кислоту. Соединение-источник молибдена можно вводить из любого оксида молибдена, такого как диоксид, триоксид, пентоксид или гептаоксид. Однако, предпочтительно использовать гидролизуемую или разлагаемую соль молибдена в качестве соединения-источника молибдена.
3
3
2
Типичные соединения-источники для висмута, церия и остальных элементов катализатора представляют собой нитраты металлов. Такие нитриты легко доступны и легко растворимы. Соединение-источник висмута может включать оксид или соль, которая при прокаливании будет давать оксид. Предпочтительны водорастворимые соли, которые легко диспергируются, но образуют устойчивые оксиды при тепловой обработке. Согласно одному варианту осуществления соединение-источник висмута представляет собой нитрат висмута, Bi(NO)⋅5HO.
4
2
3
6
Соединение-источник церия может включать оксид или соль, которая при прокаливании будет давать оксид. Предпочтительны водорастворимые соли, которые легко диспергируются, но образуют устойчивые оксиды при тепловой обработке. Согласно одному варианту осуществления соединение-источник церия представляет собой цериевый нитрат аммония, (NH)Ce(NO).
Соединение-источник железа можно получать из любого соединения железа, которое при прокаливании будет давать оксид. Как и с другими элементами, водорастворимые соли предпочтительны из-за простоты, с которой их можно однородно диспергировать в катализаторе. Наиболее предпочтителен нитрат железа.
Соединения-источники для остальных элементов можно получать из любого подходящего источника. Например, кобальт, никель и магний можно вводить в катализатор, используя нитраты. Кроме того, магний можно вводить в катализатор в виде нерастворимого карбоната или гидроксида, который при тепловой обработке дает оксид. Фосфор можно вводить в катализатор в виде соли щелочного металла, или соли щелочноземельного металла, или соли аммония, но предпочтительно вводить в виде фосфорной кислоты.
Соединения-источники для щелочных компонентов катализатора можно вводить в катализатор в виде оксида или в виде соли, которая при прокаливании будет давать оксид.
В дополнение к воде можно использовать растворители для получения смешанных оксидов металлов согласно настоящему изобретению, включая, помимо прочего, спирты, такие как метанол, этанол, пропанол, диолы (например, этиленгликоль, пропиленгликоль и пр.), органические кислоты, такие как уксусная кислота, а также другие полярные растворители, известные в данной области техники. Соединения-источники металлов, по меньшей мере, частично растворимы в растворителе.
Как указывалось ранее, катализатор настоящего изобретения можно использовать или на носителе, или без носителя (т.е. катализатор может содержать носитель). Подходящие носители представляют собой диоксид кремния, оксид алюминия, диоксид циркония, диоксид титана или их смеси. Носитель можно добавлять в любое время перед сушкой суспензии предшественника катализатора. Носитель можно добавлять в любое время в течение или после получения любой смеси элементов, суспензии осадка или суспензии предшественника катализатора. Кроме того, носитель можно добавлять не в одной точке или на одной стадии (т.е. носитель можно добавлять во многих точках при получении). Согласно одному варианту осуществления носитель объединяют с другими ингредиентами при получении водной суспензии предшественника катализатора. Согласно одному варианту осуществления носитель добавляют в суспензию осадка (т.е. после получения суспензии осадка). Согласно одному варианту осуществления носитель объединяют с соединением-источником молибдена перед объединением соединения-источника молибдена с соединениями-источниками остальных элементов в катализаторе для получения «второй смеси», которая указана выше.
Суспензию предшественника катализатора сушат и денитрифицируют (т.е. удаляют нитраты) для получения предшественника катализатора. Согласно одному варианту осуществления суспензию предшественника катализатора сушат для получения частиц катализатора. Согласно одному варианту осуществления суспензию предшественника катализатора сушат распылением с получением микросферических частиц катализатора. Согласно одному варианту осуществления температура на выходе распылительной сушилки составляет от 110°С до 350°С, предпочтительно температура на выходе распылительной сушилки составляет от 110°С до 250°С, наиболее предпочтительно от 110°С до 180°С. Согласно одному варианту осуществления распылительная сушилка представляет собой прямоточную распылительную сушилку (т.е. частицы распыляются прямотоком газовому потоку). Согласно другому варианту осуществления распылительная сушилка представляет собой противоточную распылительную сушилку (т.е. частицы распыляются противотоком газовому потоку). Согласно другому варианту осуществления распылительная сушилка представляет собой распылительную сушилку с соплами высокого давления. В таких способах распылительной сушки содержащие воду частицы твердой фазы распыляют при контакте с горячим газом (обычно воздухом) с тем, чтобы выпарить воду. Сушку регулируют температурой газа и расстоянием, которое частицы проходят в контакте с газом. Обычно нежелательно регулировать эти параметры, чтобы обеспечивать слишком быструю сушку, поскольку это приводит, как правило, к образованию высушенных корок на практически сухих частицах твердой фазы, которые затем покрываются трещинами, когда вода, абсорбированная в частицах, испаряется и стремится высвободиться. По той же причине желательно обеспечивать катализатор в таком виде, который имеет как можно меньше абсорбированной воды. Таким образом, если следует использовать реактор с псевдоожиженным слоем, и желательны микросферические частицы, целесообразно выбирать такие условия распылительной сушки, чтобы обеспечивать полное высыхание без растрескивания частиц. Высушенный каталитический материал затем нагревают для удаления любых оставшихся нитратов. Температура денитрификации может находиться в диапазоне от 100°С до 500°С, предпочтительно от 250°С до 450°С.
Наконец, высушенный и денитрифицированный предшественник катализатора прокаливают для получения готового катализатора. Согласно одному варианту осуществления прокаливание проводят в воздухе. Согласно другому варианту осуществления прокаливание проводят в инертной атмосфере. Согласно одному варианту осуществления предшественник катализатора прокаливают в азоте. Условия прокаливания включают температуры в диапазоне от приблизительно 300°С до приблизительно 700°С, более предпочтительно от приблизительно 350°С до приблизительно 650°С, и согласно некоторым вариантам осуществления прокаливание может происходить при приблизительно 600°С. Согласно одному варианту осуществления прокаливание можно проводить в несколько стадий с повышающимися температурами. Согласно одному варианту осуществления первую стадию прокаливания проводят при температуре в диапазоне от приблизительно 300°С до приблизительно 450°C с последующей второй стадией прокаливания, проводимой при температуре в диапазоне от приблизительно 500°С до приблизительно 650°С.
Процесс аммоксидирования
Катализаторы настоящего изобретения пригодны в процессах аммоксидирования для конверсии олефина, выбранного из группы, состоящей из пропилена, изобутилена или их смесей, в акрилонитрил, метакрилонитрил и их смеси, соответственно, путем реакции в паровой фазе при повышенной температуре и давлении указанного олефина с содержащим молекулярный кислород газом и аммиаком в присутствии катализатора. Катализаторы настоящего изобретения также пригодны для аммоксидирования метанола в цианистый водород и аммоксидирования этанола в ацетонитрил. Согласно одному варианту осуществления, в котором используют катализаторы, описанные в настоящем документе, метанол и/или этанол можно совместно подавать в процесс для аммоксидирования пропилена, изобутилена или их смесей в акрилонитрил, метакрилонитрил и их смеси для увеличения выхода побочных продуктов, цианистого водорода и/или ацетонитрила, получающихся при таком процессе.
Предпочтительно реакцию аммоксидирования проводят в реакторе с псевдоожиженным слоем, хотя предусмотрены другие типы реакторов, такие как реакторы проточного типа. Реакторы с псевдоожиженным слоем для производства акрилонитрила хорошо известны в данной области техники. Например, подходящей является конструкция реактора, указанная в патенте США №3230246, включенном в настоящий документ ссылкой.
Условия для прохождения реакции аммоксидирования также хорошо известны в данной области техники, о чем свидетельствуют патенты США №5093299; №4863891; №4767878 и №4503001; которые включены в настоящий документ ссылкой. Обычно процесс аммоксидирования проводят путем контакта пропилена или изобутилена в присутствии аммиака и кислорода с псевдоожиженным слоем катализатора при повышенной температуре для получения акрилонитрила или метакрилонитрила. Любой источник кислорода можно использовать. По экономическим причинам, однако, предпочтительно использовать воздух. Типичное мольное отношение кислорода к олефину в сырье должно находиться в диапазоне от 0,5:1 до 4:1, предпочтительно от 1:1 до 3:1.
Мольное отношение аммиака к олефину в сырье для реакции может изменяться от 0,5:1 до 2:1. Фактически нет верхнего предела для отношения аммиак-олефин, но обычно нет причины превышать отношение 2:1 по экономическим соображениям. Подходящие отношения компонентов в сырье для использования с катализатором настоящего изобретения для получения акрилонитрила из пропилена представляют отношение аммиака к пропилену в диапазоне от 0,9:1 до 1,3:1 и отношение воздуха к пропилену от 8,0:1 до 12,0:1. Катализатор настоящего изобретения может обеспечивать высокие выходы акрилонитрила при относительно низких отношениях аммиака к пропилену в сырье от приблизительно 1:1 до приблизительно 1,05:1. Эти «условия небольшого содержания аммиака» помогают снижать количество непрореагировавшего аммиака в выходящем потоке реактора, условие, известное как «проскок аммиака», что затем способствует снижению количества отходов процесса. В частности, непрореагировавший аммиак следует удалять из выходящего потока реактора перед извлечением акрилонитрила. Непрореагировавший аммиак обычно удаляют путем контакта выходящего потока реактора с серной кислотой с получением сульфата аммония или путем контакта выходящего потока реактора с акриловой кислотой с получением акрилата аммония, что в обоих случаях дает поток отходов процесса, который необходимо обрабатывать и/или утилизировать.
Реакцию проводят при температуре в диапазоне от приблизительно 260°С до 600°С, причем предпочтительные диапазоны составляют от 310°С до 500°С, причем особенно предпочтительный составляет от 350°С до 480°С. Время контакта, хотя и не критично, обычно находится в диапазоне от 0,1 до 50 секунд, причем предпочтение отдают времени контакта от 1 до 15 секунд.
Продукты реакции можно извлекать и очищать любым из способов, известных специалистам в данной области техники. Один такой способ включает очистку выходящих газов реактора холодной водой или подходящим растворителем для удаления продуктов реакции, а затем очистку продукта реакции дистилляцией.
Основным назначением катализатора, полученного способом настоящего изобретения, является использование при аммоксидировании пропилена в акрилонитрил. Другие назначения включают аммоксидирование пропана в акрилонитрил и аммоксидирование глицерина в акрилонитрил. Катализатор, полученный способом настоящего изобретения, можно также использовать для окисления пропилена в акролеин и/или акриловую кислоту. Такие способы обычно представляют собой двухстадийные способы, причем пропилен превращается в присутствии катализатора главным образом в акролеин на первой стадии, а акролеин превращается в присутствии катализатора главным образом в акриловую кислоту на второй стадии. Катализатор, описанный в настоящем документе, подходит для использования на первой стадии для окисления пропилена в акролеин.
Конкретные варианты осуществления
Для иллюстрации настоящего изобретения катализатор, полученный согласно настоящему изобретению, оценивали и сравнивали при аналогичных условиях реакции с аналогичными катализаторами, полученными способами уровня техники, находящимися за рамками настоящего изобретения. Эти примеры представлены только с целью иллюстрации. Каталитические композиции для каждого примера являются такими, как показано после номера примера. Все составы катализаторов были получены с 39 +/- 2 нм золем диоксида кремния. Примеры, обозначенные «С», являются сравнительными примерами.
Модифицированный анализ Ритвельда
Каталитические композиции можно анализировать при помощи рентгеновской дифракции (XRD) и модифицированного анализа Ритвельда. В этом отношении кристаллографические фазы каталитической композиции анализируют при помощи дифракционного рентгеновского анализа, как известно в данной области техники. Дифрактограмму каталитической композиции затем анализируют при помощи модифицированного анализа Ритвельда, описанного в настоящем документе.
Согласно модифицированному анализу Ритвельда полную дифрактограмму моделируют посредством неэмпирического расчета на основе атомных структур отдельных фаз исходя из предполагаемого состава фаз измеряемого образца. Определение соответствия между смоделированной и измеренной дифрактограммой можно затем проводить путем определения ковариантности.
Анализ Ритвельда можно проводить при помощи программного обеспечения GSAS, как описано в документах Larson et al., «General Structural Analysis System (GSAS)», Los Alamos National Laboratory Report LAUR 86-784 (2004), и Toby, «EXPGUI, A Graphical User Interface for GSAS», J. Appl. Cryst, 34, 210-221 (2001), оба включены в настоящий документ ссылкой. GSAS и EXPGUI доступны по адресу в интернете https://subversion.xor.aps.anl.gov/trac/EXPGUI/wiki.
Модифицированная модель Ритвельда включает четыре фазы, которые можно описать следующим образом.
iso
2
Исходные координаты атомов такие же, как указано в литературных ссылках. Исходные параметры кристаллической решетки даны здесь и незначительно отличаются от литературных значений. Параметры теплового смещения U даны в единицах .
4
β-FeMoO, структура описана в Sleight et al., Inorg. Chem. 7, 1093-8 (1968), и Inorg. Chem, 7, 1672-5 (1968), и PDF 04-017-6378 (файл порошковой дифракции 4+, Международный центр данных о дифракции, 2013), которые включены в настоящий документ ссылкой.
Пространственная группа C2/m, а=10,194 , b=9,229 , с=7,012 , β=107,08°.
iso
U 0,01 для Fe, 0,005 для Мо, 0,02 для О.
Обе исходные степени заполненности Fe равны 1,000.
2
4
3
Fe(MoO), структура описана в Chen, Mater. Res. Bull., 14, 1583-90 (1979), и PDF 04-007-2787, которые включены в настоящий документ ссылкой.
1
Пространственная группа Р2/а, а=15,820 , b=9,347 , с=18,196 , β=125,60°.
iso
U 0,01 для Fe и Мо, 0,02 для О.
2
4
3
Се(MoO), структура описана в Brixner et al., J. Solid State Chem., 5, 247-9 (1972), и PDF 04-009-6366, которые включены в настоящий документ ссылкой.
Пространственная группа С2/с, а=16,881 , b=11,825 , с=15,953 , β=108,73°.
iso
U 0,01 для Се и Мо, 0,02 для О,
Все исходные степени заполненности Се равны 1,000.
4
2
NaBi(MoO), структура описана в Waskowska et al., Solid State Chem., 178, 2218-24 (2005), и PDF 04-011-8393, которые включены в настоящий документ ссылкой.
1
Пространственная группа I4/a, а=5,322 , с=11,851 .
iso
U 0,01 для Мо, 0,02 для Na, Bi и О.
Фоновую функцию моделировали или при помощи 3-членного ряда Фурье по косинусам, или 3-членный смещенные многочлена Чебышева.
2
Аморфный компонент катализатора моделировали при помощи семи выражений рассеяния Дебая с поправкой на тепловое движение (функцию диффузного рассеяния 1 в GSAS). Каждое выражение моделировали как вектор Si--О с параметром теплового смещения (U) 0,05 . Расстояния Si--О семи выражений фиксировали на значениях 1,55, 2,01, 2,53, 2,75, 3,49, 4,23 и 4,97 , а их амплитуды оптимизировали при подгонке Ритвельда.
Фазы и параметры вводили в модель постепенно, чтобы убедиться в устойчивом уточнении. На каждой стадии проводили 5-10 циклов уточнений методом наименьших квадратов для обеспечения установления равновесия модели перед введением следующих компонентов. Использовали коэффициент затухания 5 (т.е. 50%) для всех параметров, кроме масштабных коэффициентов фаз, для снижения превышающих заданные пределы значений и колебаний. Процедура была следующей:
4
4
1. Исходная модель содержала только фазу β-FeMoO, причем параметры ее решетки фиксировали, а ее профиль Y (деформация кристаллической решетки из-за силы Лоренца) устанавливали на 75. Изменяли только 3-членную фоновую функцию и масштабный коэффициент фазы β-FeMoO.
2. Добавляли параметр сдвига (смещение образца).
4
3. Параметрам кристаллической решетки β-FeMoO позволяли изменяться.
4. Добавляли три другие фазы, все с фиксированными параметрами кристаллической решетки и профилем X (расширение Лоренца-Шеррера), установленным на 20, и их масштабным коэффициентам позволяли изменяться.
5. Добавляли 7 выражений диффузного рассеяния и их амплитудам позволяли изменяться.
6. Позволяли изменяться параметрам кристаллической решетки двух шеелитоподобных фаз.
4
2
4
3
7. Позволяли изменяться профилю Y β-FeMoO и профилю X других трех фаз. Профиль X Fe(MoO) следует устанавливать на 25.
4
2
4
3
8. Позволяли изменяться степеням заполненности Fe фазы β-FeMoO и степеням заполненности Се фазы Се(MoO).
2
9. Уточнения методом наименьших квадратов продолжали до сходимости, т.е. сумма (сдвиг/оценка стандартного отклонения) относительно всех параметров равна менее 0,01.
Пример С1
4
3
0,9
0,192
0,05
0,72
1,76
12,861
51,704
2
Ni Mg Fe Rb Cr Bi Ce Mo O + 50 масс. % SiO
Реакционную смесь А готовили путем нагревания 154,9 мл деионизированной воды до 65°С, а затем добавления при перемешивании в течение 30 минут гептамолибдата аммония (140,8 г) для получения прозрачного бесцветного раствора.
3
3
2
3
2
2
3
2
2
3
3
2
Реакционную смесь В готовили путем нагревания 26,4 мл деионизированной воды до 55°С, а затем добавления при перемешивании Fe(NO)⋅9НО (32,1 г), Ni(NO)⋅6HO (102,6 г), Mg(NO)⋅6HO (67,8 г) и Cr(NO)⋅9HO (1,76 г).
Реакционную смесь С готовили путем нагревания 65,35 мл деионизированной воды до 65°С, а затем добавления при перемешивании в течение 30 минут гептамолибдата аммония (59,4 г) для получения прозрачного бесцветного раствора.
4
2
3
6
3
3
2
3
Реакционную смесь D готовили путем (i) нагревания 170,2 г 50 масс. % водного раствора (NH)Се(NO) до 55°С, (ii) в то время как раствор перемешивали и нагревали, последовательного добавления Bi(NO)⋅5HO (30,8 г) и RbNO (2,50 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Пример С2
4
3
0,9
0,192
0,05
0,75
1,73
12,861
51,689
2
Ni Mg Fe Rb Cr Bi Се Mo O + 50 масс. % SiO
Реакционную смесь А готовили путем нагревания 154,8 мл деионизированной воды до 65°С, а затем добавления при перемешивании в течение 30 минут гептамолибдата аммония (140,7 г) для получения прозрачного бесцветного раствора.
3
3
2
3
2
2
3
2
2
3
3
2
Реакционную смесь В готовили путем нагревания 26,5 мл деионизированной воды до 55°С, а затем добавления при перемешивании Fe(NO)⋅9HO (32,0 г), Ni(NO)⋅6HO (102,5 г), Mg(NO)⋅6HO (67,8 г) и Cr(NO)⋅9HO (1,76 г).
Реакционную смесь С готовили путем нагревания 65,3 мл деионизированной воды до 65°С, а затем добавления при перемешивании в течение 30 минут гептамолибдата аммония (59,4 г) для получения прозрачного бесцветного раствора.
4
2
3
6
3
3
2
3
Реакционную смесь D готовили путем (i) нагревания 167,1 г 50 масс. % водного раствора (NH)Се(NO) до 55°С, (ii) в то время как раствор перемешивали и нагревали, последовательного добавления Bi(NO)⋅5HO (32,0 г) и RbNO (2,49 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Пример 3
4
3
0,9
0,192
0,05
0,83
1,65
12,861
51,649
2
Ni Mg Fe Rb Cr Bi Ce Mo О + 50 масс. % SiO
Реакционную смесь А готовили путем нагревания 154,5 мл деионизированной воды до 65°С, а затем добавления при перемешивании в течение 30 минут гептамолибдата аммония (140,5 г) для получения прозрачного бесцветного раствора.
3
3
2
3
2
2
3
2
2
3
3
2
Реакционную смесь В готовили путем нагревания 26,8 мл деионизированной воды до 55°С, а затем добавления при перемешивании Fe(NO)⋅9НО (32,0 г), Ni(NO)⋅6HO (102,3 г), Mg(NO)⋅6HO (67,7 г) и Cr(NO)⋅9HO (1,76 г).
Реакционную смесь С готовили путем нагревания 65,2 мл деионизированной воды до 65°С, а затем добавления при перемешивании в течение 30 минут гептамолибдата аммония (59,3 г) для получения прозрачного бесцветного раствора.
4
2
3
6
3
3
2
3
Реакционную смесь D готовили путем (i) нагревания 159,2 г 50 масс. % водного раствора (NH)Ce(NO) до 55°С, (ii) в то время как раствор перемешивали и нагревали, последовательного добавления Bi(NO)⋅5НО (35,4 г) и RbNO (2,49 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Пример 4
4
3
0,9
0,192
0,05
0,98
1,5
12,861
51,574
2
Ni Mg Fe Rb Cr Bi Се Мо O + 50 масс. % SiO
Реакционную смесь А готовили путем нагревания 154,0 мл деионизированной воды до 65°С, а затем добавления при перемешивании в течение 30 минут гептамолибдата аммония (140,0 г) для получения прозрачного бесцветного раствора.
3
3
2
3
2
2
3
2
2
3
3
2
Реакционную смесь В готовили путем нагревания 27,5 мл деионизированной воды до 55°С, а затем добавления при перемешивании Fe(NO)⋅9HO (31,9 г), Ni(NO)⋅6HO (102,0 г), Mg(NO)⋅6HO (67,45 г) и Cr(NO)⋅9HO (1,75 г).
Реакционную смесь С готовили путем нагревания 65,0 мл деионизированной воды до 65°С, а затем добавления при перемешивании в течение 30 минут гептамолибдата аммония (59,1 г) для получения прозрачного бесцветного раствора.
4
2
3
6
3
3
2
3
Реакционную смесь D готовили путем (i) нагревания 144,2 г 50 масс. % водного раствора (NH)Ce(NO) до 55°С, (ii) в то время как раствор перемешивали и нагревали, последовательного добавления Bi(NO)⋅5HO (41,7 г) и RbNO (2,48 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Пример 5
4
3
0,9
0,192
0,05
0,98
1,50
12,861
x
2
Ni Mg Fe Rb Cr Bi Се Mo O + 50 масс. % SiO
Реакционную смесь А готовили путем нагревания 153 мл деионизированной воды до 55°С, а затем добавления при перемешивании гептамолибдата аммония (137,87 г) для получения прозрачного бесцветного раствора.
3
3
2
3
2
2
3
2
2
3
3
2
Реакционную смесь В готовили путем нагревания 30 мл деионизированной воды до 55°С, а затем добавления при перемешивании Fe(NO)⋅9HO (31,62 г), Ni(NO)⋅6HO (101,17 г), Mg(NO)⋅6HO (66,88 г) и Cr(NO)⋅9HO (1,740 г).
Реакционную смесь С готовили путем нагревания 65 мл деионизированной воды до 55°С, а затем добавления при перемешивании гептамолибдата аммония (58,6 г) для получения прозрачного бесцветного раствора.
4
2
3
6
3
3
2
3
Реакционную смесь D готовили путем (i) нагревания 93,45 г 50 масс. % водного раствора (NH)Се(NO) до 55°С, (ii) в то время как раствор перемешивали и нагревали, последовательного добавления Bi(NO)⋅5HO (63,27 г) и RbNO (2,461 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Пример 6
4
3
0,9
0,192
0,05
1,1
1,38
12,861
51,514
2
Ni Mg Fe Rb Cr Bi Ce Mo O + 50 масс. %SiO
Реакционную смесь А готовили путем нагревания 153,6 мл деионизированной воды до 65°С, а затем добавления при перемешивании в течение 30 минут гептамолибдата аммония (139,7 г) для получения прозрачного бесцветного раствора.
3
3
2
3
2
2
3
2
2
3
3
2
Реакционную смесь В готовили путем нагревания 28,0 мл деионизированной воды до 55°С, а затем добавления при перемешивании Fe(NO)⋅9HO (31,8 г), Ni(NO)⋅6HO (101,7 г), Mg(NO)⋅6HO (67,3 г) и Cr(NO)⋅9HO (1,75 г).
Реакционную смесь С готовили путем нагревания 64,8 мл деионизированной воды до 65°С, а затем добавления при перемешивании в течение 30 минут гептамолибдата аммония (58,9 г) для получения прозрачного бесцветного раствора.
4
2
3
6
3
3
2
3
Реакционную смесь D готовили путем (i) нагревания 132,3 г 50 масс. % водного раствора (NH)Ce(NO) до 55°С, (ii) в то время как раствор перемешивали и нагревали, последовательного добавления Bi(NO)⋅5НО (46,7 г) и RbNO (2,48 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Пример 7
4
3
0,9
0,192
0,05
1,24
1,24
12,861
51,444
2
Ni Mg Fe Rb Cr Bi Ce Mo O + 50 масс. %SiO
Реакционную смесь А готовили путем нагревания 1379 мл деионизированной воды до 65°С, а затем добавления при перемешивании в течение 30 минут гептамолибдата аммония (1253 г) для получения прозрачного бесцветного раствора.
3
3
2
3
2
2
3
2
2
3
3
2
Реакционную смесь В готовили путем нагревания 257 мл деионизированной воды до 55°С, а затем добавления при перемешивании Fe(NO)⋅9HO (285,4 г), Ni(NO)⋅6HO (912,9 г), Mg(NO)⋅6HO (603,7 г) и Cr(NO)⋅9HO (15,7 г).
Реакционную смесь С готовили путем нагревания 582 мл деионизированной воды до 65°С, а затем добавления при перемешивании в течение 30 минут гептамолибдата аммония (529 г) для получения прозрачного бесцветного раствора.
4
2
3
6
3
3
2
3
Реакционную смесь D готовили путем (i) нагревания 1067 г 50 масс. % водного раствора (NH)Се(NO) до 55°С, (ii) в то время как раствор перемешивали и нагревали, последовательного добавления Bi(NO)⋅5НО (472 г) и RbNO (22,2 г).
Реакционную смесь Е готовили добавлением при перемешивании золя диоксида кремния (5488 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Пример 8
4
3
0,9
0,192
0,05
1,3
1,18
12,861
51,414
2
Ni Mg Fe Rb Cr Bi Ce Mo О + 50 масс. % SiO
Реакционную смесь А готовили путем нагревания 153,0 мл деионизированной воды до 65°С, а затем добавления при перемешивании в течение 30 минут гептамолибдата аммония (139,1 г) для получения прозрачного бесцветного раствора.
3
3
2
3
2
2
3
2
2
3
3
2
Реакционную смесь В готовили путем нагревания 28,8 мл деионизированной воды до 55°С, а затем добавления при перемешивании Fe(NO)⋅9HO (31,7 г), Ni(NO)⋅6HO (101,3 г), Mg(NO)⋅6HO (67,0 г) и Cr(NO)⋅9HO (1,74 г).
Реакционную смесь С готовили путем нагревания 64,5 мл деионизированной воды до 65°С, а затем добавления при перемешивании в течение 30 минут гептамолибдата аммония (58,7 г) для получения прозрачного бесцветного раствора.
4
2
3
6
3
3
2
3
Реакционную смесь D готовили путем (i) нагревания 112,7 г 50 масс. % водного раствора (NH)Ce(NO) до 55°С, (ii) в то время как раствор перемешивали и нагревали, последовательного добавления Bi(NO)⋅5НО (54,9 г) и RbNO (2,47 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Пример 9
4
3
0,9
0,192
0,05
1,35
1,13
12,861
51,389
2
Ni Mg Fe Rb Cr Bi Се Mo O + 50 масс. % SiO
Реакционную смесь А готовили путем нагревания 152,8 мл деионизированной воды до 65°С, а затем добавления при перемешивании в течение 30 минут гептамолибдата аммония (138,9 г) для получения прозрачного бесцветного раствора.
3
3
2
3
2
2
3
2
2
3
3
2
Реакционную смесь В готовили путем нагревания 29,0 мл деионизированной воды до 55°С, а затем добавления при перемешивании Fe(NO)⋅9HO (31,6 г), Ni(NO)⋅6HO (101,2 г), Mg(NO)⋅6HO (66,9 г) и Cr(NO)⋅9HO (1,74 г).
Реакционную смесь С готовили путем нагревания 64,5 мл деионизированной воды до 65°С, а затем добавления при перемешивании в течение 30 минут гептамолибдата аммония (58,6 г) для получения прозрачного бесцветного раствора.
4
2
3
6
3
3
2
3
Реакционную смесь D готовили путем (i) нагревания 107,8 г 50 масс. % водного раствора (NH)Ce(NO) до 55°С, (ii) в то время как раствор перемешивали и нагревали, последовательного добавления Bi(NO)⋅5НО (57,0 г) и RbNO (2,46 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Пример 10
4
3
0,9
0,192
0,05
1,40
1,08
12,861
51,364
2
Ni Mg Fe Rb Cr Bi Ce Mo O + 50 масс. % SiO
Реакционную смесь А готовили путем нагревания 155 мл деионизированной воды до 55°С, а затем добавления при перемешивании гептамолибдата аммония (139,21 г) для получения прозрачного бесцветного раствора.
3
3
2
3
2
2
3
2
2
3
3
2
Реакционную смесь В готовили путем нагревания 31 мл деионизированной воды до 55°С, а затем добавления при перемешивании Fe(NO)⋅9HO (31,69 г), Ni(NO)⋅6HO (101,40 г), Mg(NO)⋅6HO (67,04 г) и Cr(NO)⋅9HO (1,744 г).
Реакционную смесь С готовили путем нагревания 72 мл деионизированной воды до 55°С, а затем добавления при перемешивании гептамолибдата аммония (58,73 г) для получения прозрачного бесцветного раствора.
4
2
3
6
3
3
2
3
Реакционную смесь D готовили путем (i) нагревания 103,22 г 50 масс. % водного раствора (NH)Се(NO) до 55°С, (ii) в то время как раствор перемешивали и нагревали, последовательного добавления Bi(NO)⋅5HO (59,19 г) и RbNO (2,467 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Пример 11
4
3
0,9
0,192
0,05
1,45
1,03
12,861
51,339
2
Ni Mg Fe Rb Cr Bi Се Mo O + 50 масс. % SiO
Реакционную смесь А готовили путем нагревания 152,5 мл деионизированной воды до 65°С, а затем добавления при перемешивании в течение 30 минут гептамолибдата аммония (138,6 г) для получения прозрачного бесцветного раствора.
3
3
2
3
2
2
3
2
2
3
3
2
Реакционную смесь В готовили путем нагревания 29,4 мл деионизированной воды до 55°С, а затем добавления при перемешивании Fe(NO)⋅9HO (31,6 г), Ni(NO)⋅6HO (101,0 г), Mg(NO)⋅6HO (66,8 г) и Cr(NO)⋅9HO (1,74 г).
Реакционную смесь С готовили путем нагревания 64,3 мл деионизированной воды до 65°С, а затем добавления при перемешивании в течение 30 минут гептамолибдата аммония (58,5 г) для получения прозрачного бесцветного раствора.
4
2
3
6
3
3
2
3
Реакционную смесь D готовили путем (i) нагревания 98,0 г 50 масс. % водного раствора (NH)Се(NO) до 55°С, (ii) в то время как раствор перемешивали и нагревали, последовательного добавления Bi(NO)⋅5HO (61,1 г) и RbNO (2,46 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Пример С12
4
3
0,9
0,192
0,05
1,50
0,98
12,861
x
2
Ni Mg Fe Rb Cr Bi Ce Mo O + 50 масс. % SiO
Реакционную смесь А готовили путем нагревания 153 мл деионизированной воды до 55°С, а затем добавления при перемешивании гептамолибдата аммония (137,87 г) для получения прозрачного бесцветного раствора.
3
3
2
3
2
2
3
2
2
3
3
2
Реакционную смесь В готовили путем нагревания 30 мл деионизированной воды до 55°С, а затем добавления при перемешивании Fe(NO)⋅9HO (31,62 г), Ni(NO)⋅6HO (101,17 г), Mg(NO)⋅6HO (66,88 г) и Cr(NO)⋅9HO (1,740 г).
Реакционную смесь С готовили путем нагревания 65 мл деионизированной воды до 55°С, а затем добавления при перемешивании гептамолибдата аммония (58,6 г) для получения прозрачного бесцветного раствора.
4
2
3
6
3
3
2
3
Реакционную смесь D готовили путем (i) нагревания 93,45 г 50 масс. % водного раствора (NH)Ce(NO) до 55°С, (ii) в то время как раствор перемешивали и нагревали, последовательного добавления Bi(NO)⋅5HO (63,27 г) и RbNO (2,461 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Пример С13
4
3
0,9
0,192
0,50
1,760
0,72
12,861
x
2
Ni Mg Fe Rb Cr Bi Ce Mo O + 50 масс. % SiO
Реакционную смесь А готовили путем нагревания 152 мл деионизированной воды до 55°С, а затем добавления при перемешивании гептамолибдата аммония (138,0 г) для получения прозрачного бесцветного раствора.
3
3
2
3
2
2
3
2
2
3
3
2
Реакционную смесь В готовили путем нагревания 31 мл деионизированной воды до 55°С, а затем добавления при перемешивании Fe(NO)⋅9HO (31,43 г), Ni(NO)⋅6HO (100,53 г), Mg(NO)⋅6HO (66,48 г) и Cr(NO)⋅9HO (1,730 г).
Реакционную смесь С готовили путем нагревания 64,5 мл деионизированной воды до 55°С, а затем добавления при перемешивании гептамолибдата аммония (58,23 г) для получения прозрачного бесцветного раствора.
4
2
3
6
3
3
2
3
Реакционную смесь D готовили путем (i) нагревания 68,23 г 50 масс. % водного раствора (NH)Ce(NO) до 55°С, (ii) в то время как раствор перемешивали и нагревали, последовательного добавления Bi(NO)⋅5HO (73,79 г) и RbNO (2,448 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Пример С14
4
3
0,9
0,192
0,05
2,12
0,36
12,861
50,37
2
Ni Mg Fe Rb Cr Bi Се Mo O + 50 масс. % SiO
Реакционную смесь А готовили путем нагревания 151 мл деионизированной воды до 55°С, а затем добавления при перемешивании гептамолибдата аммония (136,85 г) для получения прозрачного бесцветного раствора.
3
3
2
3
2
2
3
2
2
3
3
2
Реакционную смесь В готовили путем нагревания 32,5 мл деионизированной воды до 55°С, а затем добавления при перемешивании Fe(NO)⋅9HO (31,15 г), Ni(NO)⋅6HO (99,67 г), Mg(NO)⋅6HO (65,91 г) и Cr(NO)⋅9HO (1,714 г).
Реакционную смесь С готовили путем нагревания 70 мл деионизированной воды до 55°С, а затем добавления при перемешивании гептамолибдата аммония (57,74 г) для получения прозрачного бесцветного раствора.
4
2
3
6
3
3
2
3
Реакционную смесь D готовили путем (i) нагревания 33,82 г 50 масс. % водного раствора (NH)Се(NO) плюс 10 мл деионизированной воды до 55°С, (ii) в то время как раствор перемешивали и нагревали, последовательного добавления Bi(NO)⋅5НО (88,13 г) и RbNO (2,427 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Пример С15
4
3
0,9
0,192
0,05
2.48
0,00
12,861
x
2
Ni Mg Fe Rb Cr Bi Ce Mo O + 50 масс. % SiO
Реакционную смесь А готовили путем нагревания 150 мл деионизированной воды до 55°С, а затем добавления при перемешивании гептамолибдата аммония (135,7 г) для получения прозрачного бесцветного раствора.
3
3
2
3
2
2
3
2
2
3
3
2
Реакционную смесь В готовили путем нагревания 33,5 мл деионизированной воды до 55°С, а затем добавления при перемешивании Fe(NO)⋅9HO (30,89 г), Ni(NO)⋅6HO (98,83 г), Mg(NO)⋅6HO (65,36 г) и Cr(NO)⋅9HO (1,699 г).
Реакционную смесь С готовили путем нагревания 63 мл деионизированной воды до 55°С, а затем добавления при перемешивании гептамолибдата аммония (57,25 г) для получения прозрачного бесцветного раствора.
3
3
2
3
Реакционную смесь D готовили путем (i) нагревания 100 г раствора 1:10 азотной кислоты до 55°С, (ii) в то время как раствор перемешивали и нагревали, последовательного добавления Bi(NO)⋅5HO (102,20 г) и RbNO (2,406 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение белого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Пример 12
6
1,5
0,5
0,192
0,05
0,72
1,76
13,191
52,594
2
Ni Mg Fe Rb Cr Bi Ce Mo O + 50 масс. % SiO
Реакционную смесь А готовили путем нагревания 140 мл деионизированной воды до 65°С, а затем добавления при перемешивании в течение 30 минут гептамолибдата аммония (127,5 г) для получения прозрачного бесцветного раствора.
3
2
2
3
2
2
3
2
2
3
3
2
Реакционную смесь В готовили путем нагревания 25,8 мл деионизированной воды до 55°С, а затем добавления при перемешивании Fe(NO)⋅9НО (17,2 г), Ni(NO)⋅6HO (148,3 г), Mg(NO)⋅6HO (32,71 г) и Cr(NO)⋅9HO (1,70 г).
Реакционную смесь С готовили путем нагревания 77,6 мл деионизированной воды до 65°С, а затем добавления при перемешивании в течение 30 минут гептамолибдата аммония (70,5 г) для получения прозрачного бесцветного раствора.
4
2
3
6
3
3
2
3
Реакционную смесь D готовили путем (i) нагревания 164,1 г 50 масс. % водного раствора (NH)Ce(NO) до 55°С, (ii) в то время как раствор перемешивали и нагревали, последовательного добавления Bi(NO)⋅5НО (29,7 г) и RbNO (2,40 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Пример 13
5,5
0,5
2
0,192
0,05
0,72
1,76
13,191
52,594
2
Ni Fe Mn Rb Cr Bi Ce Мо O + 50 масс. % SiO
Реакционную смесь А готовили путем нагревания 138 мл деионизированной воды до 65°С, а затем добавления при перемешивании в течение 30 минут гептамолибдата аммония (125,7 г) для получения прозрачного бесцветного раствора.
3
2
3
3
2
3
2
2
3
3
2
Реакционную смесь В готовили путем нагревания 60,0 г 50 масс. % раствора Mn(NO) до 55°С, а затем добавления при перемешивании Fe(NO)⋅9HO (16,9 г), Ni(NO)⋅6HO (134,0 г) и Cr(NO)⋅9HO (1,68 г).
Реакционную смесь С готовили путем нагревания 76,4 мл деионизированной воды до 65°С, а затем добавления при перемешивании в течение 30 минут гептамолибдата аммония (69,5 г) для получения прозрачного бесцветного раствора.
4
2
3
6
3
3
2
3
Реакционную смесь D готовили путем (i) нагревания 161,7 г 50 масс. % водного раствора (NH)Ce(NO) до 55°С, (ii) в то время как раствор перемешивали и нагревали, последовательного добавления Bi(NO)⋅5HO (29,3 г) и RbNO (2,37 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Пример 14
6
1,5
0,5
0,192
0,05
0,72
1,76
13,191
52,594
2
Ni Co Fe Rb Cr Bi Се Mo O + 50 масс. % SiO
Реакционную смесь А готовили путем нагревания 138 мл деионизированной воды до 65°С, а затем добавления при перемешивании в течение 30 минут гептамолибдата аммония (125,3 г) для получения прозрачного бесцветного раствора.
3
3
2
3
2
2
3
2
2
3
3
2
Реакционную смесь В готовили путем нагревания 25,8 мл деионизированной воды до 55°С, а затем добавления при перемешивании Fe(NO)⋅9HO (16,9 г), Ni(NO)⋅6HO (145,8 г), Co(NO)⋅6HO (36,48 г) и Cr(NO)⋅9HO (1,67 г).
Реакционную смесь С готовили путем нагревания 76,2 мл деионизированной воды до 65°С, а затем добавления при перемешивании в течение 30 минут гептамолибдата аммония (69,3 г) для получения прозрачного бесцветного раствора.
4
2
3
6
3
3
2
3
Реакционную смесь D готовили путем (i) нагревания 161,3 г 50 масс. % водного раствора (NH)Ce(NO) до 55°С, (ii) в то время как раствор перемешивали и нагревали, последовательного добавления Bi(NO)⋅5HO (29,2 г) и RbNO (2,37 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Сравнительный пример 16
1,5
6
0,5
0,192
0,05
0,72
1,76
13,191
52,594
2
Co Mg Fe Rb Cr Bi Ce Mo O + 50 масс. % SiO
Реакционную смесь А готовили путем нагревания 148 мл деионизированной воды до 65°С, а затем добавления при перемешивании в течение 30 минут гептамолибдата аммония (134,6 г) для получения прозрачного бесцветного раствора.
3
3
2
3
2
2
3
2
2
3
3
2
Реакционную смесь В готовили путем нагревания 25,7 мл деионизированной воды до 55°С, а затем добавления при перемешивании Fe(NO)⋅9НО (18,1 г), Mg(NO)⋅6HO (138,1 г), Co(NO)⋅6HO (39,18 г) и Cr(NO)⋅9HO (1,80 г).
Реакционную смесь С готовили путем нагревания 81.9 мл деионизированной воды до 65°С, а затем добавления при перемешивании в течение 30 минут гептамолибдата аммония (74,4 г) для получения прозрачного бесцветного раствора.
4
2
3
6
3
3
2
3
Реакционную смесь D готовили путем (i) нагревания 173,2 г 50 масс. % водного раствора (NH)Ce(NO) до 55°С, (ii) в то время как раствор перемешивали и нагревали, последовательного добавления Bi(NO)⋅5HO (31,3 г) и RbNO (2,54 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Сравнительный пример 17
1,5
6
0,5
0,192
0,05
0,72
1,76
13,191
52,594
2
Ni Mg Fe Rb Cr Bi Ce Mo O + 50 масс. % SiO
Реакционную смесь А готовили путем нагревания 148,1 мл деионизированной воды до 65°С, а затем добавления при перемешивании в течение 30 минут гептамолибдата аммония (134,6 г) для получения прозрачного бесцветного раствора.
3
3
2
3
2
2
3
2
2
3
3
2
Реакционную смесь В готовили путем нагревания 25,7 мл деионизированной воды до 55°С, а затем добавления при перемешивании Fe(NO)⋅9HO (18,1 г), Ni(NO)⋅6HO (39,1 г), Mg(NO)⋅6HO (138,1 г) и Cr(NO)⋅9HO (1,80 г).
Реакционную смесь С готовили путем нагревания 81,9 мл деионизированной воды до 65°С, а затем добавления при перемешивании в течение 30 минут гептамолибдата аммония (74,4 г) для получения прозрачного бесцветного раствора.
4
2
3
6
3
3
2
3
Реакционную смесь D готовили путем (i) нагревания 173,2 г 50 масс. % водного раствора (NH)Ce(NO) до 55°С, (ii) в то время как раствор перемешивали и нагревали, последовательного добавления Bi(NO)⋅5HO (31,35 г) и RbNO (2,54 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Сравнительный пример 18
6
0,5
1,5
0,192
0,05
0,72
1,76
13,191
52,594
2
Mg Fe Mb Rb Cr Bi Ce Mo O + 50 масс. % SiO
Реакционную смесь А готовили путем нагревания 148,4 мл деионизированной воды до 65°С, а затем добавления при перемешивании в течение 30 минут гептамолибдата аммония (134,9 г) для получения прозрачного бесцветного раствора.
3
2
3
3
2
3
2
2
3
3
2
Реакционную смесь В готовили путем нагревания 48,3 г 50 масс. % раствора Mn(NO) до 55°С, а затем добавления при перемешивании Fe(NO)⋅9НО (18,2 г), Mg(NO)⋅6HO (138,4 г) и Cr(NO)⋅9HO (1,80 г).
Реакционную смесь С готовили путем нагревания 82,0 мл деионизированной воды до 65°С, а затем добавления при перемешивании в течение 30 минут гептамолибдата аммония (74,6 г) для получения прозрачного бесцветного раствора.
4
2
3
6
3
3
2
3
Реакционную смесь D готовили путем (i) нагревания 173,6 г 50 масс. % водного раствора (NH)Ce(NO) до 55°С, (ii) в то время как раствор перемешивали и нагревали, последовательного добавления Bi(NO)⋅5НО (31,4 г) и RbNO (2,55 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Пример 15
2,03
2,03
2,03
1
0,92
0,192
0,05
0,72
1,76
13,201
52,884
2
Mi Со Mg Fe Mn Rb Cr Bi Ce Mo O + 50 масс. % SiO
Реакционную смесь А готовили путем нагревания 141,3 мл деионизированной воды до 65°С, а затем добавления при перемешивании в течение 30 минут гептамолибдата аммония (128,4 г) для получения прозрачного бесцветного раствора.
3
2
3
3
2
3
2
2
3
2
2
3
2
2
3
3
2
Реакционную смесь В готовили путем добавления 11,3 мл деионизированной воды в 28,2 г 50 масс. % раствора Mn(NO), нагревания до 55°С, а затем добавления при перемешивании Fe(NO)⋅9HO (34,55 г), Ni(NO)⋅6HO (50,48 г), Mg(NO)⋅6HO (44,51 г), Co(NO)⋅6HO (50,53 г) и Cr(NO)⋅9HO (1,71 г).
Реакционную смесь С готовили путем нагревания 78,0 мл деионизированной воды до 65°С, а затем добавления при перемешивании в течение 30 минут гептамолибдата аммония (70,9 г) для получения прозрачного бесцветного раствора.
4
2
3
6
3
3
2
3
Реакционную смесь D готовили путем (i) нагревания 165,0 г 50 масс. % водного раствора (NH)Ce(NO) до 55°С, (ii) в то время как раствор перемешивали и нагревали, последовательного добавления Bi(NO)⋅5HO (29,9 г) и RbNO (2,42 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Пример 16
6
1,5
0,5
0,192
0,05
1,24
1,24
13,191
52,334
2
Ni Mg Fe Rb Cr Bi Ce Mo О + 50 масс. % SiO
Реакционную смесь А готовили путем нагревания 143,1 мл деионизированной воды до 65°С, а затем добавления при перемешивании в течение 30 минут гептамолибдата аммония (130,0 г) для получения прозрачного бесцветного раствора.
3
3
2
3
2
2
3
2
2
3
3
2
Реакционную смесь В готовили путем нагревания 27,9 мл деионизированной воды до 55°С, а затем добавления при перемешивании Fe(NO)⋅9HO (17,0 г), Ni(NO)⋅6HO (146,8 г), Mg(NO)⋅6HO (32,36 г) и Cr(NO)⋅9HO (1,68 г).
Реакционную смесь С готовили путем нагревания 72,5 мл деионизированной воды до 65°С, а затем добавления при перемешивании в течение 30 минут гептамолибдата аммония (65,9 г) для получения прозрачного бесцветного раствора.
4
2
3
6
3
3
2
3
Реакционную смесь D готовили путем (i) нагревания 114,4 г 50 масс. % водного раствора (NH)Ce(NO) до 55°С, (ii) в то время как раствор перемешивали и нагревали, последовательного добавления Bi(NO)⋅5HO (50,6 г) и RbNO (2,38 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Пример 17
5,5
0,5
2
0,192
0,05
1,24
1,24
13,191
52,334
2
Ni Fe Mn Rb Cr Bi Се Mo O + 50 масс. % SiO
Реакционную смесь А готовили путем нагревания 141,0 мл деионизированной воды до 65°С, а затем добавления при перемешивании в течение 30 минут гептамолибдата аммония (128,15 г) для получения прозрачного бесцветного раствора.
3
2
3
3
2
3
2
2
3
3
2
Реакционную смесь В готовили путем нагревания 59,3 г 50 масс. % раствора Mn(NO) до 55°С, а затем добавления при перемешивании Fe(NO)⋅9HO (16,7 г), Ni(NO)⋅6HO (132,6 г) и Cr(NO)⋅9HO (1,66 г).
Реакционную смесь С готовили путем нагревания 71,4 мл деионизированной воды до 65°С а затем добавления при перемешивании в течение 30 минут гептамолибдата аммония (64,9 г) для получения прозрачного бесцветного раствора.
4
2
3
6
3
3
2
3
Реакционную смесь D готовили путем (i) нагревания 112,7 г 50 масс. % водного раствора (NH)Се(NO) до 55°С, (ii) в то время как раствор перемешивали и нагревали, последовательного добавления Bi(NO)⋅5НО (49,9 г) и RbNO (2,35 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Пример 18
6
1,5
0,5
0,192
0,05
1,24
1,24
13,191
52,334
2
Ni Co Fe Rb Cr Bi Се Mo O + 50 масс. % SiO
Реакционную смесь А готовили путем нагревания 140,6 мл деионизированной воды до 65°С, а затем добавления при перемешивании в течение 30 минут гептамолибдата аммония (127,8 г) для получения прозрачного бесцветного раствора.
3
3
2
3
2
2
3
2
2
3
3
2
Реакционную смесь В готовили путем нагревания 27,9 мл деионизированной воды до 55°С, а затем добавления при перемешивании Fe(NO)⋅9HO (16,7 г), Ni(NO)⋅6HO (144,3 г), Co(NO)⋅6HO (36,10 г) и Cr(NO)⋅9HO (1,65 г).
Реакционную смесь С готовили путем нагревания 71,2 мл деионизированной воды до 65°С, а затем добавления при перемешивании в течение 30 минут гептамолибдата аммония (64,8 г) для получения прозрачного бесцветного раствора.
4
2
3
6
3
3
2
3
Реакционную смесь D готовили путем (i) нагревания 112,4 г 50 масс. % водного раствора (NH)Ce(NO) до 55°С, (ii) в то время как раствор перемешивали и нагревали, последовательного добавления Bi(NO)⋅5HO (49,7 г) и RbNO (2,34 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Сравнительный пример 19
1,5
6
0,5
0,192
0,05
1,24
1,24
13,191
52,334
2
Co Mg Fe Rb Cr Bi Ce Mo O + 50 масс. % SiO
Реакционную смесь А готовили путем нагревания 150,9 мл деионизированной воды до 65°С, а затем добавления при перемешивании в течение 30 минут гептамолибдата аммония (137,2 г) для получения прозрачного бесцветного раствора.
3
3
2
3
2
2
3
2
2
3
3
2
Реакционную смесь В готовили путем нагревания 27,9 мл деионизированной воды до 55°С, а затем добавления при перемешивании Fe(NO)⋅9НО (17,9 г), Mg(NO)⋅6HO (136,5 г), Co(NO)⋅6HO (38,74 г) и Cr(NO)⋅9HO (1,78 г).
Реакционную смесь С готовили путем нагревания 76,5 мл деионизированной воды до 65°С, а затем добавления при перемешивании в течение 30 минут гептамолибдата аммония (69,5 г) для получения прозрачного бесцветного раствора.
4
2
3
6
3
3
2
3
Реакционную смесь D готовили путем (i) нагревания 120,7 г 50 масс. % водного раствора (NH)Ce(NO) до 55°С, (ii) в то время как раствор перемешивали и нагревали, последовательного добавления Bi(NO)⋅5HO (53,4 г) и RbNO (2,51 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Сравнительный пример 20
1,5
6
0,5
0,192
0,05
1,24
1,24
13,191
52,334
2
Ni Mg Fe Rb Cr Bi Ce Mo O + 50 масс. % SiO
Реакционную смесь А готовили путем нагревания 150,9 мл деионизированной воды до 65°С, а затем добавления при перемешивании в течение 30 минут гептамолибдата аммония (137,2 г) для получения прозрачного бесцветного раствора.
3
3
2
3
2
2
3
2
2
3
3
2
Реакционную смесь В готовили путем нагревания 27,9 мл деионизированной воды до 55°С, а затем добавления при перемешивании Fe(NO)⋅9HO (17,9 г), Ni(NO)⋅6HO (38,72 г), Mg(NO)⋅6HO (136,55 г) и Cr(NO)⋅9HO (1,78 г).
Реакционную смесь С готовили путем нагревания 76,5 мл деионизированной воды до 65°С, а затем добавления при перемешивании в течение 30 минут гептамолибдата аммония (69,5 г) для получения прозрачного бесцветного раствора.
4
2
3
6
3
3
2
3
Реакционную смесь D готовили путем (i) нагревания 120,7 г 50 масс. % водного раствора (NH)Ce(NO) до 55°С, (ii) в то время как раствор перемешивали и нагревали, последовательного добавления Bi(NO)⋅5HO (53,4 г) и RbNO (2,51 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Сравнительный пример 21
6
0,5
1,5
0,192
0,05
1,24
1,24
13,191
52,334
2
Mg Fe Mn Rb Cr Bi Ce Mo O + 50 масс. % SiO
Реакционную смесь А готовили путем нагревания 151,2 мл деионизированной воды до 65°С, а затем добавления при перемешивании в течение 30 минут гептамолибдата аммония (137,5 г) для получения прозрачного бесцветного раствора.
3
2
3
3
2
3
2
2
3
3
2
Реакционную смесь В готовили путем добавления 2,4 мл деионизированной воды в 47,7 г 50 масс. % раствора Mn(NO), нагревания до 55°С, а затем добавления при перемешивании Fe(NO)⋅9HO (17,97 г), Mg(NO)⋅6HO (136,8 г) и Cr(NO)⋅9HO (1,78 г).
Реакционную смесь С готовили путем нагревания 76,6 мл деионизированной воды до 65°С, а затем добавления при перемешивании в течение 30 минут гептамолибдата аммония (69,65 г) для получения прозрачного бесцветного раствора.
4
2
3
6
3
3
2
3
Реакционную смесь D готовили путем (i) нагревания 120,9 г 50 масс. % водного раствора (NH)Се(NO) до 55°С, (ii) в то время как раствор перемешивали и нагревали, последовательного добавления Bi(NO)⋅5HO (53,5 г) и RbNO (2,52 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Пример 19
6
1,5
0,5
0,192
0,05
0,72
1,76
13,191
52,594
2
Ni Mg Fe Rb Cr Bi Ce Mo O + 50 масс. % SiO
Реакционную смесь А готовили путем нагревания 140 мл деионизированной воды до 65°С, а затем добавления при перемешивании в течение 30 минут гептамолибдата аммония (127,5 г) для получения прозрачного бесцветного раствора.
3
3
2
3
2
2
3
2
2
3
3
2
Реакционную смесь В готовили путем нагревания 25,8 мл деионизированной воды до 55°С, а затем добавления при перемешивании Fe(NO)⋅9HO (17,2 г), Ni(NO)⋅6HO (148,3 г), Mg(NO)⋅6HO (32,71 г) и Cr(NO)⋅9HO (1,70 г).
Реакционную смесь С готовили путем нагревания 77,6 мл деионизированной воды до 65°С, а затем добавления при перемешивании в течение 30 минут гептамолибдата аммония (70,5 г) для получения прозрачного бесцветного раствора.
4
2
3
6
3
3
2
3
Реакционную смесь D готовили путем (i) нагревания 164,1 г 50 масс. % водного раствора (NH)Се(NO) до 55°С, (ii) в то время как раствор перемешивали и нагревали, последовательного добавления Bi(NO)⋅5HO (29,7 г) и RbNO (2,40 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Пример 20
6
2
0,192
0,05
0,72
1,76
13,191
53,344
2
Ni Fe Rb Cr Bi Ce Mo O + 50 масс. % SiO
Реакционную смесь А готовили путем нагревания 137,5 мл деионизированной воды до 65°С, а затем добавления при перемешивании в течение 30 минут гептамолибдата аммония (125,0 г) для получения прозрачного бесцветного раствора.
3
3
2
3
2
2
3
3
2
Реакционную смесь В готовили путем нагревания 27,3 мл деионизированной воды до 55°С, а затем добавления при перемешивании Fe(NO)⋅9HO (67,4 г), Ni(NO)⋅6HO (145,4 г) и Cr(NO)⋅9HO (1,67 г).
Реакционную смесь С готовили путем нагревания 76,0 мл деионизированной воды до 65°С, а затем добавления при перемешивании в течение 30 минут гептамолибдата аммония (69,1 г) для получения прозрачного бесцветного раствора.
4
2
3
6
3
3
2
3
Реакционную смесь D готовили путем (i) нагревания 160,9 г 50 масс. % водного раствора (NH)Се(NO) до 55°С, (ii) в то время как раствор перемешивали и нагревали, последовательного добавления Bi(NO)⋅5HO (29,1 г) и RbNO (2,36 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Пример 21
6
1,5
0,5
0,192
0,05
0,72
1,76
13,191
52,594
2
Ni Co Fe Rb Cr Bi Ce Mo O + 50 масс. % SiO
Реакционную смесь А готовили путем нагревания 138 мл деионизированной воды до 65°С, а затем добавления при перемешивании в течение 30 минут гептамолибдата аммония (125,3 г) для получения прозрачного бесцветного раствора.
3
3
2
3
2
2
3
2
2
3
3
2
Реакционную смесь В готовили путем нагревания 25,8 мл деионизированной воды до 55°С, а затем добавления при перемешивании Fe(NO)⋅9HO (16,9 г), Ni(NO)⋅6HO (145,8 г), Co(NO)⋅6HO (36,48 г) и Cr(NO)⋅9HO (1,67 г).
Реакционную смесь С готовили путем нагревания 76,2 мл деионизированной воды до 65°С, а затем добавления при перемешивании в течение 30 минут гептамолибдата аммония (69,3 г) для получения прозрачного бесцветного раствора.
4
2
3
6
3
3
2
3
Реакционную смесь D готовили путем (i) нагревания 161,3 г 50 масс. % водного раствора (NH)Ce(NO) до 55°С, (ii) в то время как раствор перемешивали и нагревали, последовательного добавления Bi(NO)⋅5HO (29,2 г) и RbNO (2,37 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Пример 22
6
1,5
0,5
0,192
0,05
1,24
1,24
13,191
52,334
2
Ni Mg Fe Rb Cr Bi Се Mo O + 50 масс. % SiO
Реакционную смесь А готовили путем нагревания 143 мл деионизированной воды до 65°С, а затем добавления при перемешивании в течение 30 минут гептамолибдата аммония (130,0 г) для получения прозрачного бесцветного раствора.
3
3
2
3
2
2
3
2
2
3
3
2
Реакционную смесь В готовили путем нагревания 27,9 мл деионизированной воды до 55°С, а затем добавления при перемешивании Fe(NO)⋅9HO (17,0 г), Ni(NO)⋅6HO (146,8 г), Mg(NO)⋅6HO (32,35 г) и Cr(NO)⋅9HO (1,68 г).
Реакционную смесь С готовили путем нагревания 72,5 мл деионизированной воды до 65°С, а затем добавления при перемешивании в течение 30 минут гептамолибдата аммония (65,9 г) для получения прозрачного бесцветного раствора.
4
2
3
6
3
3
2
3
Реакционную смесь D готовили путем (i) нагревания 114,4 г 50 масс. % водного раствора (NH)Ce(NO) до 55°С, (ii) в то время как раствор перемешивали и нагревали, последовательного добавления Bi(NO)⋅5HO (50,6 г) и RbNO (2,38 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Пример 23
6
1,5
0,5
0,192
0,05
1,24
1,24
13,191
52,334
2
Ni Co Fe Rb Cr Bi Се Mo O + 50 масс. % SiO
Реакционную смесь А готовили путем нагревания 141 мл деионизированной воды до 65°С, а затем добавления при перемешивании в течение 30 минут гептамолибдата аммония (127,8 г) для получения прозрачного бесцветного раствора.
3
3
2
3
2
2
3
2
2
3
3
2
Реакционную смесь В готовили путем нагревания 27,9 мл деионизированной воды до 55°С, а затем добавления при перемешивании Fe(NO)⋅9HO (16,7 г), Ni(NO)⋅6HO (144,3 г), Co(NO)⋅6HO (36,1 г) и Cr(NO)⋅9HO (1,65 г).
Реакционную смесь С готовили путем нагревания 71,2 мл деионизированной воды до 65°С, а затем добавления при перемешивании в течение 30 минут гептамолибдата аммония (64,8 г) для получения прозрачного бесцветного раствора.
4
2
3
6
3
3
2
3
Реакционную смесь D готовили путем (i) нагревания 112,4 г 50 масс. % водного раствора (NH)Се(NO) до 55°С, (ii) в то время как раствор перемешивали и нагревали, последовательного добавления Bi(NO)⋅5HO (49,7 г) и RbNO (2,34 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Сравнительный пример 22
6
0,5
1,5
0,192
0,05
0,72
1,76
13,191
52,594
2
Ni Fe Mn Rb Cr Bi Ce Mo O + 50 масс. % SiO
Реакционную смесь А готовили путем нагревания 138,1 мл деионизированной воды до 65°С, а затем добавления при перемешивании в течение 30 минут гептамолибдата аммония (125,6 г) для получения прозрачного бесцветного раствора.
3
2
3
3
2
3
2
2
3
3
2
Реакционную смесь В готовили путем добавления 1,8 мл деионизированной воды в 44,95 г 50 масс. % раствора Mn(NO), нагревания до 55°С, а затем добавления при перемешивании Fe(NO)⋅9HO (16,91 г), Ni(NO)⋅6HO (146,1 г) и Cr(NO)⋅9HO (1,675 г).
Реакционную смесь С готовили путем нагревания 76,4 мл деионизированной воды до 65°С, а затем добавления при перемешивании в течение 30 минут гептамолибдата аммония (69,4 г) для получения прозрачного бесцветного раствора.
4
2
3
6
3
3
2
3
Реакционную смесь D готовили путем (i) нагревания 161,6 г 50 масс. % водного раствора (NH)Се(NO) до 55°С, (ii) в то время как раствор перемешивали и нагревали, последовательного добавления Bi(NO)⋅5HO (29,2 г) и RbNO (2,37 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Сравнительный пример 23
6
0,5
1,5
0,192
0,05
1,24
1,24
13,191
52,334
2
Ni Fe Mn Rb Cr Bi Се Mo O + 50 масс. % SiO
Реакционную смесь А готовили путем нагревания 140,9 мл деионизированной воды до 65°С, а затем добавления при перемешивании в течение 30 минут гептамолибдата аммония (128,1 г) для получения прозрачного бесцветного раствора.
3
2
3
3
2
3
2
2
3
3
2
Реакционную смесь В готовили путем добавления 4,1 мл деионизированной воды в 44,5 г 50 масс. % раствора Mn(NO), нагревания до 55°С, а затем добавления при перемешивании Fe(NO)⋅9HO (16,7 г), Ni(NO)⋅6HO (144,6 г) и Cr(NO)⋅9HO (1,66 г).
Реакционную смесь С готовили путем нагревания 71,4 мл деионизированной воды до 65°С, а затем добавления при перемешивании в течение 30 минут гептамолибдата аммония (64,9 г) для получения прозрачного бесцветного раствора.
4
2
3
6
3
3
2
3
Реакционную смесь D готовили путем (i) нагревания 112,6 г 50 масс. % водного раствора (NH)Ce(NO) до 55°С, (ii) в то время как раствор перемешивали и нагревали, последовательного добавления Bi(NO)⋅5HO (49,8 г) и RbNO (2,35 г).
Реакционную смесь Е готовили добавлением при перемешивании золя диоксида кремния (610 г, 41 масс. % диоксида кремния) в реакционную смесь А с последующим добавлением реакционной смеси В.
Реакционную смесь F готовили добавлением реакционной смеси С в реакционную смесь D, что давало осаждение оранжевого твердого вещества (эта полученная смесь представляла собой суспензию осадка). Перемешивание суспензии осадка продолжали в течение 15 минут, в то же время температуру поддерживали в диапазоне 50-55°С.
Реакционную смесь Е затем добавляли в реакционную смесь F для получения готовой суспензии предшественника катализатора.
Обеспечивали перемешивание суспензии предшественника катализатора в течение одного часа, в то же время ее охлаждали до приблизительно 40°С. Ее затем гомогенизировали в блендере в течение 3 минут при 5000 об/мин. Суспензию затем сушили распылением в распылительной сушилке при температуре на входе/выходе 325/140°С. Полученный порошок денитрифицировали тепловой обработкой в течение 3 часов в воздухе при 290°C с последующими дополнительными 3 часами при 425°С. Порошок затем прокаливали в воздухе в течение 3 часов при 560°С.
Испытание катализатора
3
Весь катализатор испытывали в лабораторном реакторе для аммоксидирования пропилена в акрилонитрил. Все испытания проводили в 40 см реакторе с псевдоожиженным слоем. Пропилен подавали в реактор с расходами, показанными в таблице 2, от 0,06 до 0,09 WWH (т.е. масса пропилена/масса катализатора/час). Давление внутри реактора поддерживали на 10 фунтах/кв. дюйм. Температура реакции составляла 430°С.Образцы продуктов реакции отбирали через несколько дней испытаний (от приблизительно 140 до приблизительно 190 часов работы). Выходящий поток реактора улавливали в скрубберах барботажного типа, содержащих холодный раствор HCl. Скорость отходящих газов измеряли при помощи пленочного расходомера, а состав отходящих газов определяли в конце работы с помощью газового хроматографа, оборудованного газоанализатором с разделительной колонкой. В конце извлечения всю жидкость скруббера разбавляли до приблизительно 200 г дистиллированной водой. Взвешенное количество 2-бутанона использовали в качестве внутреннего стандарта в ~50 г аликвоте разбавленного раствора. 2 мкл образец анализировали в GC, оборудованном пламенно-ионизационным детектором и колонкой Carbowax™. Количество NH3 определяли титрованием избытка свободной HCl при помощи раствора NaOH.
Примечания для таблиц 2, 3 и 4 (где применимо):
1. «WWH» представляет собой массу пропилена на массу катализатора в час в сырье.
3
=
2. «% С конв.» представляет собой однократную конверсию в мольн. % пропилена во все продукты.
3. «% выхода AN» представляет собой выход акрилонитрила в процентах.
4. «% селект. к AN» представляет собой селективность к акрилонитрилу в процентах.
5. «а/h» представляет собой атомное отношение висмута к церию.
6. «(a+h)/d» представляет собой отношение (атомов висмута плюс атомов церия) к атомам D.
7. «h/b» представляет собой атомное отношение церия к железу.
3
3
8. «β» представляет собой меру объема элементарной ячейки в ангстрем.
3
2+
3
3
4
Данные в таблицах 2, 3 и 4 ясно показывают преимущество настоящего изобретения. Примеры 12-14 и 15-18 в объеме заявленного изобретения (т.е. где 0,2<i/(i+j+k+l)) характеризуются большим выходом акрилонитрила, чем катализаторы из С16-С18 и С19-С21, которые находятся вне заявленного диапазона отношений висмута к церию. Примеры 19-23 с мерой объема элементарной ячейки в ангстрем в пределах объема заявленного изобретения, причем объема элементарной ячейки МMoO определен как β; где 600≤β≤630, характеризуются большим выходом акрилонитрила, чем катализаторы из С22 и С23, которые находятся вне заявленного диапазона объема элементарной ячейки (β).
Хотя вышеуказанное описание и вышеуказанные варианты осуществления являются обычными для осуществления на практике настоящего изобретения, ясно, что много альтернатив, модификаций и вариантов будут очевидны специалистам в данной области техники в свете настоящего описания. Следовательно, предполагается, что все такие альтернативы, модификации и варианты охвачены и попадают в сущность и общий объем приложенной формулы изобретения.